(57)【要約】  本開示は、一般に、架橋ヒアルロン酸を含む改良された特性を有するヒアルロン酸の糸、そのような糸を作製する最適化された方法、および例えば美容用途（例えば顔の輪郭形成、軟組織増強材）、手術（例えば縫合糸）、薬物送達、陰圧閉鎖療法、湿潤創傷ドレッシング材などへの使用に関する。【特許請求の範囲】
【請求項１】
少なくとも５％のヒアルロン酸を含む組成物であって、前記ヒアルロン酸は、前記ヒアルロン酸の二糖繰り返し単位に対し少なくとも約１５モル％のブタンジオールジグリシジルエーテル（ＢＤＤＥ）誘導体で実質的に架橋されている、組成物。
【請求項２】
実質的に架橋されたヒアルロン酸が、約１５モル％から約２５モル％のＢＤＤＥ誘導体で架橋されている、請求項１に記載の組成物。
【請求項３】
実質的に架橋されたヒアルロン酸が、約１７モル％から約２０モル％のＢＤＤＥ誘導体で架橋されている、請求項１に記載の組成物。
【請求項４】
実質的に架橋されたヒアルロン酸が、ヒアルロン酸の重量に対し少なくとも約１２重量％のＢＤＤＥ誘導体で架橋されている、請求項１に記載の組成物。
【請求項５】
組成物が、約８％のヒアルロン酸を含む、請求項１に記載の組成物。
【請求項６】
組成物が、約１０％のヒアルロン酸を含む、請求項１に記載の組成物。
【請求項７】
組成物が、約１２％のヒアルロン酸を含む、請求項１に記載の組成物。
【請求項８】
ヒアルロン酸の分子量が約０．５ＭＤａから約３．０ＭＤａである、請求項１〜７のいずれか一項に記載の組成物。
【請求項９】
架橋ヒアルロン酸が、組成物全重量に基づき、約１重量％から約５０重量％の量で存在する、請求項１〜８のいずれか一項に記載の組成物。
【請求項１０】
架橋ヒアルロン酸が、組成物全重量に基づき、約５重量％から約２０重量％の量で存在する、請求項９に記載の組成物。
【請求項１１】
結合剤をさらに含む、請求項１〜１０のいずれか一項に記載の組成物。
【請求項１２】
結合剤が非架橋ヒアルロン酸である、請求項１１に記載の組成物。
【請求項１３】
非架橋ヒアルロン酸が、組成物全重量に基づき、約１重量％から約１５重量％の量で存在する、請求項１２に記載の組成物。
【請求項１４】
非架橋ヒアルロン酸が、組成物全重量に基づき、約２重量％から約８重量％の量で存在する、請求項１３に記載の組成物。
【請求項１５】
組成物が、約５重量％から約１５重量％の架橋ヒアルロン酸と、約２重量％から約８重量％の非架橋ヒアルロン酸を含む、請求項１２に記載の組成物。
【請求項１６】
請求項１〜１５のいずれか一項の組成物を含む、糸。
【請求項１７】
請求項１６の糸を乾燥する工程により調製される、糸。
【請求項１８】
ヒアルロン酸の二糖繰り返し単位に対し少なくとも約１５モル％のブタンジオールジグリシジルエーテル（ＢＤＤＥ）誘導体で実質的に架橋されている、実質的に架橋されたヒアルロン酸と、全ヒアルロン酸固形分に対し少なくとも約５％の非架橋ヒアルロン酸とを含む、糸。
【請求項１９】
実質的に架橋されたヒアルロン酸が、約１５モル％から約２５モル％のＢＤＤＥ誘導体で架橋されている、請求項１８に記載の糸。
【請求項２０】
実質的に架橋されたヒアルロン酸が、約１７モル％から約２０モル％のＢＤＤＥ誘導体で架橋されている、請求項１９に記載の糸。
【請求項２１】
実質的に架橋されたヒアルロン酸が、架橋ヒアルロン酸の重量に対し少なくとも約１８重量％のＢＤＤＥ誘導体で架橋されている、請求項２０に記載の糸。
【請求項２２】
架橋ヒアルロン酸が、水分を除いた糸の全重量に基づき、約６０重量％から約９０重量％の量で存在する、請求項１８〜２１のいずれか一項に記載の糸。
【請求項２３】
架橋ヒアルロン酸が、水分を除いた糸の全重量に基づき、約７０重量％から約８０重量％の量で存在する、請求項２２に記載の糸。
【請求項２４】
非架橋ヒアルロン酸が、水分を除いた糸の全重量に基づき、約１０重量％から約４０重量％の量で存在する、請求項１８に記載の糸。
【請求項２５】
非架橋ヒアルロン酸が、水分を除いた糸の全重量に基づき、約１５重量％から約２５重量％の量で存在する、請求項２４に記載の糸。
【請求項２６】
糸が約２ｋｐｓｉから約２０ｋｐｓｉの極限引っ張り強さを有する、請求項１６〜２５のいずれか一項に記載の糸。
【請求項２７】
糸が約４ｋｐｓｉから約１０ｋｐｓｉの極限引っ張り強さを有する、請求項２６に記載の糸。
【請求項２８】
糸が少なくとも約０．００４インチの直径を有する、請求項１６〜２７のいずれか一項に記載の糸。
【請求項２９】
糸が約０．０１１インチから約０．０１６インチの直径を有する、請求項２８に記載の糸。
【請求項３０】
糸が約１．５から約３．５ｍｇ／インチの重量／長さ比を有する、請求項１６〜２９のいずれか一項に記載の糸。
【請求項３１】
糸が約０．３ポンド以上の破壊荷重を有する、請求項１６〜３０のいずれか一項に記載の糸。
【請求項３２】
糸が約０．３から約１．３ポンドの破壊荷重を有する、請求項３１に記載の糸。
【請求項３３】
糸に取り付けられた針をさらに含む、請求項１６〜３２のいずれか一項に記載の組成物。
【請求項３４】
（ａ）少なくとも５％のヒアルロン酸を含む組成物をブタンジオールジグリシジルエーテル（ＢＤＤＥ）と接触させて実質的に架橋されたヒアルロン酸組成物を形成するステップであって、その結果として前記ヒアルロン酸が、前記ヒアルロン酸の二糖繰り返し単位に対し少なくとも約１５モル％のブタンジオールジグリシジルエーテル（ＢＤＤＥ）誘導体で実質的に架橋されている、ステップ；
（ｂ）非架橋ヒアルロン酸を前記組成物に添加するステップ；
（ｃ）実質的に架橋された組成物を押し出して湿潤糸を作成するステップ；および
（ｄ）湿潤糸を乾燥させて乾燥糸を形成するステップ、により調製された実質的に架橋されたヒアルロン酸を含む、乾燥糸。
【請求項３５】
組成物の重量に対して、約５から約１５重量％のヒアルロン酸を、約２から約８重量％のＢＤＤＥと接触させる、請求項３４に記載の乾燥糸。
【請求項３６】
ヒアルロン酸を、ヒアルロン酸の重量に対し約４０重量％のＢＤＤＥと接触させる、請求項３４または３５のいずれか一項に記載の乾燥糸。
【請求項３７】
架橋ヒアルロン酸が、約１５から約２５モル％のＢＤＤＥ誘導体で架橋されている、請求項３６に記載の乾燥糸。
【請求項３８】
架橋ヒアルロン酸が、約１７から約２０モル％のＢＤＤＥ誘導体で架橋されている、請求項３７に記載の乾燥糸。
【請求項３９】
架橋ヒアルロン酸が、架橋ヒアルロン酸の重量に対し少なくとも約１２重量％のＢＤＤＥ誘導体で架橋されている、請求項３４に記載の乾燥糸。
【請求項４０】
組成物の重量に対して、少なくとも８％のヒアルロン酸を、ＢＤＤＥと接触させる、請求項３４から３９のいずれか一項に記載の乾燥糸。
【請求項４１】
組成物の重量に対して、約１０％のヒアルロン酸をＢＤＤＥと接触させる、請求項４０に記載の乾燥糸。
【請求項４２】
組成物の重量に対して、約１２％のヒアルロン酸をＢＤＤＥと接触させる、請求項４０に記載の乾燥糸。
【請求項４３】
ヒアルロン酸が水溶液である、請求項３４〜４２のいずれか一項に記載の乾燥糸。
【請求項４４】
溶液がｐＨ＞７．０を有する、請求項４３に記載の乾燥糸。
【請求項４５】
溶液が水酸化ナトリウムを有する、請求項４４に記載の乾燥糸。
【請求項４６】
ステップ（ａ）の架橋ヒアルロン酸組成物が洗浄される、請求項３４に記載の乾燥糸。
【請求項４７】
ステップ（ａ）の組成物が、組成物全重量に基づき、約１重量％から約５０重量％の量で架橋ヒアルロン酸を含む、請求項３４に記載の乾燥糸。
【請求項４８】
ステップ（ａ）の組成物が、組成物全重量に基づき、約５重量％から約２０重量％の量で架橋ヒアルロン酸を含む、請求項４７に記載の乾燥糸。
【請求項４９】
ステップ（ａ）の組成物を乾燥させることをさらに含む、請求項４３〜４８のいずれか一項に記載の乾燥糸。
【請求項５０】
組成物全重量に基づき、約１重量％から約１５重量％の非架橋ヒアルロン酸が添加される、請求項３４〜４９のいずれか一項に記載の乾燥糸。
【請求項５１】
組成物全重量に基づき、約２重量％から約８重量％の非架橋ヒアルロン酸が添加される、請求項５０に記載の乾燥糸。
【請求項５２】
乾燥糸が約２ｋｐｓｉから約２０ｋｐｓｉの極限引っ張り強さを有する、請求項３４〜５１のいずれか一項に記載の乾燥糸。
【請求項５３】
乾燥糸が約２０ｋｐｓｉ以上の極限引っ張り強さを有する、請求項５２に記載の乾燥糸。
【請求項５４】
乾燥糸が約０．３ポンド以上の破壊荷重を有する、請求項３４〜５３のいずれか一項に記載の乾燥糸。
【請求項５５】
糸が約０．３から約１．３ポンドの破壊荷重を有する、請求項５４に記載の乾燥糸。
【請求項５６】
糸が最終滅菌されている、請求項１６〜５５のいずれか一項に記載の糸。
【請求項５７】
皺の治療を、それを必要とする患者において行う方法であって、（ａ）請求項１６〜５６のいずれか一項に記載の糸を前記患者の前記皺に隣接するまたは前記皺の下の皮膚または皮下スペースに挿入すること；および（ｂ）前記糸を前記皺に隣接してまたは前記皺の下に適用することで前記皺を治療することを含む、方法。
【請求項５８】
ステップ（ａ）と（ｂ）が２〜６回実施される、請求項５７に記載の方法。
【請求項５９】
糸が針により挿入される、請求項５７に記載の方法。
【請求項６０】
針を皮膚から取り出すことをさらに含む、請求項５９に記載の方法。
【請求項６１】
糸を水和させることをさらに含む、請求項５７に記載の方法。
【請求項６２】
ステップ（ａ）の前に糸に潤滑性増強剤が塗布される、請求項５７に記載の方法。
【請求項６３】
患者の皺治療に使用される構成要素のキットであって、請求項１６〜５６のいずれか一項に記載の糸を含む、キット。
【請求項６４】
糸を患者に送達するための手段をさらに含む、請求項６３に記載のキット。
【請求項６５】
顔の輪郭形成を施すことを、それを必要とする患者において行う方法であって、
（ａ）請求項１６〜５６のいずれか一項の糸を前記患者の治療箇所に隣接するかまたは治療箇所の下の皮膚または皮下スペースに挿入すること；および（ｂ）前記糸を前記治療箇所に隣接してまたは前記治療箇所の下に適用することで顔の輪郭形成を施すことを含む、方法。
【請求項６６】
治療箇所が口唇、鼻唇溝および眼頬溝から選択される、請求項６５に記載の方法。
【請求項６７】
ステップ（ａ）と（ｂ）が２〜６回実施される、請求項６５に記載の方法。
【請求項６８】
糸が針により挿入される、請求項６５に記載の方法。
【請求項６９】
針を皮膚から取り出すことをさらに含む、請求項６８に記載の方法。
【請求項７０】
糸を水和させることをさらに含む、請求項６５に記載の方法。
【請求項７１】
各糸が表皮、真皮または皮下層に埋め込まれ得る、請求項６７に記載の方法。
【請求項７２】
糸が互いに対し相対的に平行に埋め込まれる、請求項６７に記載の方法。
【請求項７３】
糸が互いに対し相対的に直交して埋め込まれる、請求項６７に記載の方法。
【請求項７４】
糸が網目模様に配置されている、請求項６７に記載の方法。
【請求項７５】
糸が綾目模様に配置されている、請求項６７に記載の方法。
【請求項７６】
請求項１６〜５６のいずれか一項に記載の糸と、針を含む、構成要素のキット。
【発明の詳細な説明】
【技術分野】
【０００１】
＜関連出願との相互参照＞
本願は、２０１１年１０月１１日に出願された米国特許仮出願第６１／５４５，９６２号、２０１１年１２月７日に出願された米国仮特許第６１／５６８，０７７号および２０１２年５月９日に出願された米国特許仮出願第６１／６４４，９４５号の米国特許法第１１９（ｅ）条に基づく利益を主張し、各々は、その全体をここに組み込む。
【０００２】
＜分野＞
本開示は、一般に、ヒアルロン酸の糸、そのような糸を作製する方法、および例えば美容用途（例えば顔の輪郭形成、皮膚充填）、手術（例えば縫合糸）、薬物送達、陰圧閉鎖療法、湿潤創傷ドレッシング材などへの使用に関する。
【背景技術】
【０００３】
ヒアルロン酸（ＨＡ）は、β−Ｄ−Ｎ−アセチルグルコサミンとβ−Ｄ−グルクロン酸が交互に結合する二糖単位の繰り返しからなる直鎖高分子多糖（すなわち、非硫酸化グリコサミノグリカン）であり、式：
【化１】
2014533992.tif 000002
（式中、ｎは繰り返し単位の数である）により表され得る。ヒアルロン酸は、（−４ＧｌｃＵＡβ１−３ＧｌｃＮＡｃβ１−）ｎ）の名称で呼ばれることもあり、たとえば、結合組織、上皮組織および神経組織において見出される細胞外マトリックスの主要成分である。天然のヒアルロン酸は、種および器官特異性がないので生体適合性が高く、組織工学でバイオマテリアルとして、および軟組織増強材の一般的な成分として、しばしば用いられる。
【０００４】
天然のヒアルロン酸は、急速な酵素分解と加水分解のせいで生体内安定性が低いので、この問題に対処するため、ヒアルロン酸の様々な化学修飾体（例えば架橋型、イオン修飾型、エステル化型など）が合成されている。現在、ヒアルロン酸またはその架橋バージョンが様々なゲルの形態、例えば軟組織増強材、癒着バリアなどとして、使用されている。
【０００５】
しかし、ヒアルロン酸またはその架橋バージョンのゲルを軟組織増強材として使用する上での問題がある。一番目には、多くの医師が注入用ヒアルロン酸ゲルの使用に際し報告しているが、ヒアルロン酸またはその架橋バージョンのゲルを押し出すのに必要な力が非直線的なので最初にゲルの「塊」が出てしまうことがある。二番目には、ヒアルロン酸ゲルは機械的強度がほとんどないので、そのようなゲルを特定の箇所に正確に投与することは困難であり得る。さらに、ゲルは抵抗性が最も低い空間を占めるので、ゲルがしばしば意図しない空間部位へと移動して美容手順を困難にすると同時に危険なものにする可能性すらあり、多くの適用（例えば細かい皺の治療）でその使用が問題となっている。三番目には、液体またはゲルとして治療部位に注入される、Ｒｅｓｔｙｌａｎｅ（登録商標）（ヒアルロン酸）、Ｊｕｖｅｄｅｒｍ（登録商標）（ヒアルロン酸）、Ｒａｄｉｅｓｓｅ（登録商標）（カルシウムヒドロキシルアパタイト）、Ｓｃｕｌｐｔｒａ（登録商標）（ポリ−Ｌ−乳酸）およびＰｅｒｌａｎｅ（登録商標）（ヒアルロン酸）などの多くの一般的な軟組織増強材は、移動することができ、および／または外見を損ない治療に痛みを伴う「こぶ」の原因となる。四番目には、これらの軟組織増強材は、眼の周りに注入すると注入部位から移動して失明、組織壊死、稀には脳卒中さえ引き起こしうるので、眼の周りの使用は推奨されない。最後には、医師らはこれら充填剤を用いる口唇増大術は時間がかかるとも感じており、患者にとってはこの部位の治療は大きな痛みを伴うので神経ブロックが日常的に行われている。
【０００６】
したがって、組織の抵抗に関わらず特定の箇所に均一に投与でき、埋込み時に移動するリスクもない糸形式のヒアルロン酸およびその架橋バージョンが開発されている。これらの糸形式は、引っ張り強さが向上し送達もしやすくなっているので有用である。
【０００７】
糸形式のヒアルロン酸の大きな治療可能性により、優れた物性を有する改良された糸と軟組織増強材を生産する反応条件と製造プロトコルの開発の必要性が残されている。
【発明の概要】
【０００８】
架橋ヒアルロン酸を含む糸が開発された。本明細書全体に記載しているように、成分の相対量、反応条件、ヒアルロン酸の共有結合的修飾、および製造プロトコルの変更が、架橋ヒアルロン酸を含む糸の特定の特性に大きな影響を及ぼし得ることが驚くべきことにも見出された。
【０００９】
１つの態様では、ここに記載する糸が作られる架橋ヒアルロン酸を含む組成物が提供される。例えば、１つの実施形態では、少なくとも５％のヒアルロン酸を含むゲル組成物が提供され、ヒアルロン酸は、ヒアルロン酸の二糖繰り返し単位に対し少なくとも約１５モル％のブタンジオールジグリシジルエーテル（ＢＤＤＥ）誘導体で実質的に架橋されている。非架橋ヒアルロン酸などの結合剤をさらに含む架橋ヒアルロン酸を含む組成物も包含される。
【００１０】
ここに記載される糸は、実質的に架橋されたヒアルロン酸を含む組成物を用いて調製され得、ヒアルロン酸は、ヒアルロン酸の二糖繰り返し単位に対し少なくとも約１５モル％のブタンジオールジグリシジルエーテル（ＢＤＤＥ）誘導体で実質的に架橋されている。実質的に架橋されたヒアルロン酸の調製に用いられる架橋剤すなわちＢＤＤＥのこの濃度は、糸の特定の物性を調整および／または改良するのに使用されることが発見された。さらに、特定の実施形態では、組成物は、架橋結合前に、少なくとも５％のヒアルロン酸、例えば８％、１０％または１２％などのヒアルロン酸を含む。
【００１１】
さらに、ここに記載される糸は、架橋ヒアルロン酸と非架橋ヒアルロン酸の両方を含む。驚くべきことに、これら２成分の相対的な濃度は糸の特定の物性に影響を及ぼすことが発見され、最終的には軟組織増強材としてのインビボの効果の改良がもたらされた。
【００１２】
さらに、ここで詳述するように、糸製造過程の様々な面（例えば、ゲル前駆物質のすすぎ、脱気、押出しおよび乾燥、ならびに乾燥糸の最終滅菌）が、改良された物理的特徴を有する糸を生産するために変更され得る。具体的には、ヒアルロン酸の二糖繰り返し単位に対して、有意な架橋結合を有する（例えば少なくとも約１５％のＢＤＤＥ誘導体）架橋ヒアルロン酸を含む糸が調製された。架橋ヒアルロン酸組成物内のこの増大した架橋結合により、より長いインビボの半減期の糸がもたらされることが企図される。
【００１３】
ここに記載されるヒアルロン酸の糸は、従来技術に記載されるヒアルロン酸の糸と比較して、より長いインビボの半減期を有する。当技術に記載される滅菌糸は、ウサギ背側埋め込み後３０日以内に完全に再吸収されたが、ここに記載される糸は同じ事例において３か月時点でまたはそれよりも長く存在していた。
【００１４】
別の態様では、ここに記載される調製方法を変更すると減弱し得る物理的特徴を有する糸が提供される。例えば、１つの実施形態では、（ａ）ヒアルロン酸をＢＤＤＥと接触させて実質的に架橋されたヒアルロン酸の組成物を形成するステップ；（ｂ）非架橋ヒアルロン酸を組成物に添加するステップ；（ｃ）実質的に架橋された組成物を押し出して湿潤糸を形成するステップ；および（ｄ）湿潤糸を乾燥させて乾燥糸を形成するステップにより調製された、実質的に架橋されたヒアルロン酸を含む乾燥糸が提供される。
【００１５】
方法の実施形態の１つでは、皺を治療することを、それを必要とする対象において行う方法が提供される。そのような１つの態様では、糸は患者の皺に隣接する皮膚または皺の下の皮膚に挿入される。次いで糸は皺に適用されて皺を治療する。１つの実施形態では、糸は、体液に曝されるか用手的に水分補給されると水和によって拡張するが、そのような拡張は典型的には皺を充填するのに十分である。挿入プロファイルの侵襲性が最低限に抑えられるので水和により拡張する糸を用いることは有利であるが、拡張しないように設計された糸も皺治療に用いることができる。
【００１６】
別の実施形態では、顔輪郭形成を必要とする対象に顔輪郭形成を施す方法が提供される。この実施形態では、糸は所望の治療箇所、例えば口唇、鼻唇溝、眼頬溝などの皮膚または隣接する皮膚に挿入される。次いで糸は適用されて顔輪郭形成を提供する。１つの実施形態では、糸は皮膚組織の様々な面に適用される。１つの実施形態では複数の糸が互いに概ね平行に配置され、この第１の平行な糸の組に対し追加の糸が概ね直交する方向に配置され得、かくして網目構造を形成し、その凝集的効果で眼頬溝または眼窩下領域などの大きな欠陥または広範な欠陥の輪郭を形成する。
【００１７】
糸を含む構成要素のキットも包含される。いくつかの実施形態では、キットは糸を送達する手段をさらに含む。送達する手段はシリンジまたは針のいずれかであり得る。
【００１８】
さらに他の態様では、ヒアルロン酸の糸を軟組織増強材、顔の輪郭形成、癒着バリア、陰圧閉鎖創傷ドレッシング材を含む創傷ドレッシング材、縫合糸などとして使用する方法が提供される。さらに、ヒアルロン酸の糸を例えば手術、眼科学、創傷閉鎖、薬物送達などに使用する方法が提供される。これらの実施形態、ならびに他の実施形態が、以下詳述される。
【００１９】
＜図面の簡単な説明＞
ある特定の態様は、以下の詳細な記述を添付の図面と関連して読むことでもっともよく理解される。慣例に従い、図面の様々な特徴は一定比率ではないことを強調しておく。反対に、様々な寸法が明瞭にするため任意に拡大または縮小されている。図面には以下の図が含まれる。
【図面の簡単な説明】
【００２０】
【図１】図１は、ブタンジオールジグリシジルエーテル（ＢＤＤＥ）で架橋されたヒアルロン酸の概略図である。
【図２】図２は針の近位端に取り付けられた糸の全容を示す（Ｎ＝針；Ｔ＝糸）。
【図３Ａ】図３Ａおよび図３Ｂは、糸に取り付けられた針を示す（Ｎ＝針；Ｔ＝糸）。図３Ａは、針の内径に挿入された糸の近接図を示す。
【図３Ｂ】図３Ａおよび図３Ｂは、糸に取り付けられた針を示す（Ｎ＝針；Ｔ＝糸）。図３Ｂは、糸が針に重なっている中実針の近位端の近接図を示す。
【図４Ａ】図４Ａ〜図４Ｆは、皺治療を示す。図４Ａは、ヒトの顔の眼窩周囲領域の細かい皺を示す。
【図４Ｂ】図４Ｂは、中央の周縁部において皺の皮膚に挿入されている針と糸を示す。
【図４Ｃ】図４Ｃは、皺の下を横断するように調節されている針を示す。
【図４Ｄ】図４Ｄは、皺側部の周縁部において、抜け出ている針を示す。
【図４Ｅ】図４Ｅは、針が皺の下で占めていた箇所に糸を引き込んでいる図である。
【図４Ｆ】図４Ｆは、皺の下に糸が埋め込まれ、余分は糸は切り取られている図である。
【図５Ａ】図５Ａ〜図５Ｃは、皺治療を示す。図５Ａは、溝または皺の断面図である。
【図５Ｂ】図５Ｂは、まだ水和していない、皺の下に埋め込まれた糸を示す。
【図５Ｃ】図５Ｃは、皺の下に埋め込まれて完全に水和し、皺表面の外観を平坦にしている糸を示す。
【図６】図６は、糸を特定の直線的箇所に留置して、特定の線で神経または血管の再生を促進するために針と糸がいかに使用され得るかを示す図である。
【図７Ａ】図７Ａは、眼頬溝の顔輪郭形成の相対的に平行方向の糸の留置を示す。（糸１、２、３、４、５および６）。この図は、鼻唇溝の顔輪郭形成の糸の配置も示す（糸７と８）。
【図７Ｂ】図７Ｂは、眼頬溝の顔輪郭形成の糸の代替的留置を示す。（糸１、２、３、４、５、６、７および８）。
【図８Ａ】図８Ａおよび図８Ｂは、患者に埋め込まれた糸の企図される皮膚断面の微小解剖概略図である。
【図８Ｂ】図８Ａおよび図８Ｂは、患者に埋め込まれた糸の企図される皮膚断面の微小解剖概略図である。
【図９Ａ】図９Ａ、図９Ｂ、図９Ｃ、図９Ｄおよび図９Ｅは、８／４０＠１５／２０の糸組成物（リン酸緩衝液洗浄；１５％のＨＡ固形分、水中ＨＡの２０％が非架橋結合剤）から調製した糸での処置後１か月（９Ａ）、２か月（９Ｂ）、３か月（９Ｃ）、６か月（９Ｄ）および９か月（９Ｅ）のウサギの組織断面（１４倍に拡大）を示す。図９Ａ、９Ｂ、９Ｃ、９Ｄおよび９Ｅに示される組織学的試験の詳細は、実施例９に見出される。
【図９Ｂ】図９Ａ、図９Ｂ、図９Ｃ、図９Ｄおよび図９Ｅは、８／４０＠１５／２０の糸組成物（リン酸緩衝液洗浄；１５％のＨＡ固形分、水中ＨＡの２０％が非架橋結合剤）から調製した糸での処置後１か月（９Ａ）、２か月（９Ｂ）、３か月（９Ｃ）、６か月（９Ｄ）および９か月（９Ｅ）のウサギの組織断面（１４倍に拡大）を示す。図９Ａ、９Ｂ、９Ｃ、９Ｄおよび９Ｅに示される組織学的試験の詳細は、実施例９に見出される。
【図９Ｃ】図９Ａ、図９Ｂ、図９Ｃ、図９Ｄおよび図９Ｅは、８／４０＠１５／２０の糸組成物（リン酸緩衝液洗浄；１５％のＨＡ固形分、水中ＨＡの２０％が非架橋結合剤）から調製した糸での処置後１か月（９Ａ）、２か月（９Ｂ）、３か月（９Ｃ）、６か月（９Ｄ）および９か月（９Ｅ）のウサギの組織断面（１４倍に拡大）を示す。図９Ａ、９Ｂ、９Ｃ、９Ｄおよび９Ｅに示される組織学的試験の詳細は、実施例９に見出される。
【図９Ｄ】図９Ａ、図９Ｂ、図９Ｃ、図９Ｄおよび図９Ｅは、８／４０＠１５／２０の糸組成物（リン酸緩衝液洗浄；１５％のＨＡ固形分、水中ＨＡの２０％が非架橋結合剤）から調製した糸での処置後１か月（９Ａ）、２か月（９Ｂ）、３か月（９Ｃ）、６か月（９Ｄ）および９か月（９Ｅ）のウサギの組織断面（１４倍に拡大）を示す。図９Ａ、９Ｂ、９Ｃ、９Ｄおよび９Ｅに示される組織学的試験の詳細は、実施例９に見出される。
【図９Ｅ】図９Ａ、図９Ｂ、図９Ｃ、図９Ｄおよび図９Ｅは、８／４０＠１５／２０の糸組成物（リン酸緩衝液洗浄；１５％のＨＡ固形分、水中ＨＡの２０％が非架橋結合剤）から調製した糸での処置後１か月（９Ａ）、２か月（９Ｂ）、３か月（９Ｃ）、６か月（９Ｄ）および９か月（９Ｅ）のウサギの組織断面（１４倍に拡大）を示す。図９Ａ、９Ｂ、９Ｃ、９Ｄおよび９Ｅに示される組織学的試験の詳細は、実施例９に見出される。
【図１０】図１０は、８／４０＠１５／２０の糸組成物（リン酸緩衝液洗浄；１５％のＨＡ固形分、ＨＡの２０％が非架橋ＨＡ結合剤）から調製した糸での処置後１か月のウサギの肉眼精査を示す。図１０に例示される精査の詳細は、実施例１０に見られる。
【図１１】図１１は、８／４０＠１５／２０の糸組成物（リン酸緩衝液洗浄；１５％のＨＡ固形分、ＨＡの２０％が非架橋ＨＡ結合剤）から調製した糸での処置後２か月のウサギの肉眼精査を示す。図１１に例示される精査の詳細は、実施例１０に見られる。
【図１２】図１２と図１３では以下の糸の名称がゲル組成物の記述に用いられる：ＡＡ／ＢＢ＠ＸＸ／ＹＹ。ここで（ＡＡ）は架橋結合溶液の重量に対するヒアルロン酸の重量％であり、（ＢＢ）はヒアルロン酸の重量に対するＢＤＤＥの重量％であり、（ＸＸ）は組成物の重量（押出し前）に対する架橋および非架橋ヒアルロン酸の「固形分」の重量％であり、（ＹＹ）とは架橋および非架橋ヒアルロン酸の「固形分」の全重量に対する非架橋ヒアルロン酸の重量％である。  図１２は、ヒアルロニダーゼ（１ｍｇ／ｍＬ）による糸分解試験の結果を示す。図１２に示されるこれらの酵素分解の詳細は、実施例７に見られる。糸Ａ〜Ｆ：Ａ＝１０／４０＠１５／２０ＣａＣｌ２；Ｂ＝１０／４０＠１５／４０；Ｃ＝１０／４０＠１５／２０；Ｄ＝１０／４０＠１０／５０；Ｅ＝８／４０＠１５／２０Ｈ２Ｏ洗浄；Ｆ＝８／４０＠１５／２０；Ｇ＝１０／４０＠１５／２０ＣａＣｌ２の対照；Ｈ＝１０／４０＠１５／４０の対照；Ｉ＝１０／４０＠１５／２０の対照；Ｊ＝８／４０＠１５／２０の対照。垂直方向の矢印は、１ｍｇ／ｍＬのヒアルロニダーゼの新たな添加に対応している。
【図１３】図１３は、ここに記載される例示的な糸の平均触診スコアを示す。図１３に示されるこれらの触診試験の詳細は、実施例８に見出される。糸Ａ〜Ｆ：Ａ＝８／４０＠１５／２０；Ｂ＝８／４０＠１５／２０；Ｃ＝１０／４０＠１０／５０；Ｄ＝１０／４０＠１５／２０；Ｅ＝１０／４０＠１５／２０；Ｆ＝１０／４０＠１５／４０；針＝所定サイズ（２０Ｇ）；最終滅菌（２０ｋＧｙ）；糸サイズ約０．０１インチ。
【図１４】図１４は、一回定寸および複数定寸ステップのゲル粒子の最大０．３平方ミリ（直径）の粒度分布を示す。
【発明を実施するための形態】
【００２１】
＜詳細な説明＞
ここでは、実質的に架橋されたヒアルロン酸の糸、それらが作られる組成物、それらを調製する方法およびそれらの使用、およびそれらから形成される特定の形状を記載する。しかし、まずは以下の用語を定義する。
【００２２】
本開示は記載される特定の実施形態には限定されず、それは、それらが変化し得るからであることを理解されたい。本明細書において使用される用語は、特定の実施形態の記述のみを目的としており、本発明の範囲は添付の特許請求の範囲によってのみ限定されるので、限定することは意図しないことも理解されたい。
【００２３】
本明細書および添付の特許請求の範囲において、単数形の「ａ」、「ａｎ」および「ｔｈｅ」は、別途文脈が明確に指示しない限り、複数形の指示物を包含することに注意しなければならない。したがって、例えば、「糸（単数形）」への言及は、複数の糸を含む。
【００２４】
１．定義
本明細書において使用される全ての技術用語および科学用語は、別途指示されない限り、本発明が属する分野の当業者が一般的に理解するものと同じ意味を有する。ここでは、以下の用語は以下の意味を有する。
【００２５】
ここでは、「含む（comprising）」または「含む（comprises）」という用語は、組成物および方法が記載の要素を含み、他を排除するものではないことを意味する。「本質的に〜からなる」は、組成物および方法を定義するのに使用される場合、記載の目的のための組合せに何らかの重要な意味のある他の要素を除くことを意味するものとする。したがって、本質的にここに定義される要素（複数）からなる組成物は、特許請求の範囲の基本的および新規の特徴（複数可）に実質的に影響しない他の材料またはステップは排除しない。「〜からなる」は、他の成分の微量要素より多いもの、および実質的な方法ステップの排除を意味する。これらの各推移動詞により定義される実施形態は本開示の範囲内である。
【００２６】
「約」という用語は、数値表示、例えば温度、時間、量および濃度の前に使用される（範囲を含む）場合、±１０％、５％または１％異なり得る近似値を示す。
【００２７】
「ヒアルロン酸」または「ＨＡ」という用語は、式：
【化２】
2014533992.tif 000003
（式中、ｎは繰り返し単位の数である）を有する高分子を指す。細菌および鳥類の供給源を含む全てのヒアルロン酸供給源が有用である。有用なヒアルロン酸は、約０．５ＭＤａ（メガダルトン）から約３．０ＭＤａの分子量を有する。いくつかの実施形態では、分子量は約０．６ＭＤａから約２．６ＭＤａであり、さらに別の実施形態では、分子量は約１．４ＭＤａから約１．７ＭＤａである。いくつかの実施形態では、分子量は約０．７ＭＤａであり、さらに別の実施形態では、分子量は約１．７ＭＤａである。いくつかの実施形態では、分子量は約２．７ＭＤａである。
【００２８】
ここに記載される糸の少なくとも一部分は架橋されている。「架橋された」という用語は、架橋剤を介して共有結合されているヒアルロン酸の２本以上の高分子鎖を指すことを意図している。そのような架橋結合は、ラクトン、無水物またはエステル形成をもたらす、１本の高分子鎖内または２本以上の鎖間の分子内または分子間の脱水と区別される。しかし、ここに記載される糸においては分子内架橋結合も生じ得ることが企図される。「架橋された」という用語は、ＢＤＤＥ誘導体に共有結合されたヒアルロン酸を指すことも意図している。いくつかの実施形態では、「架橋された」という用語は、共有結合的に修飾されたヒアルロン酸も指す。
【００２９】
「架橋剤」は、２つ以上の分子間に共有結合を形成する少なくとも２つの反応性官能基を含む。架橋剤は、ホモ二官能性（すなわち同一の反応性末端を２つ有する）またはヘテロ二官能性（すなわち異なる反応性末端を２つ有する）であり得る。本開示で使用される架橋剤は、架橋反応が進行するようにヒアルロン酸の官能基に相補的な官能基を含んでいるべきである。１つの実施形態では、架橋結合はエステル化ヒアルロン酸を形成しない。適切な架橋剤は、単なる例として、ブタンジオールジグリシジルエーテル（ＢＤＤＥ）、ジビニルスルホン（ＤＶＳ）、または１−エチル−３−（３−ジメチルアミノプロピル）カルボジイミド塩酸塩（ＥＤＣ）またはそれらの組合せを含む。１つの実施形態では、架橋剤はＢＤＤＥである。１つの実施形態では、架橋剤は光硬化性架橋剤ではない。
【００３０】
ここでは、「ＢＤＤＥ誘導体」は、ＢＤＤＥの片方または両方のエポキシドがヒアルロン酸と反応しているＢＤＤＥの一形態を指す。ＢＤＤＥは以下の化学構造を有する：
【化３】
2014533992.tif 000004
ＢＤＤＥ
【００３１】
ヒアルロン酸のＢＤＤＥ誘導体の一例を以下に示す。
【化４】
2014533992.tif 000005
ＢＤＤＥ誘導体
【００３２】
上に示すように、ヒアルロン酸のＢＤＤＥ誘導体は、両方のエポキシドが反応してヒアルロン酸の両端に共有結合され得る。追加のヒアルロン酸のＢＤＤＥ誘導体がここで企図される。例えば、ある特定のヒアルロン酸のＢＤＤＥ誘導体は、２つの別個のヒアルロン酸高分子の間で両端が共有結合され得（すなわち架橋結合）、他のＢＤＤＥ誘導体は１つのヒアルロン酸高分子の中で両端が共有結合され得る。片方または両方の末端が、ヒアルロン酸にそれ自体共有結合されている１または複数の追加のＢＤＤＥ誘導体のヒドロキシル基に共有結合されているＢＤＤＥ誘導体も企図される。
【００３３】
１つの末端のみがヒアルロン酸に共有結合されているＢＤＤＥ誘導体も企図される。例えば、エポキシド環の一方が一続きのヒアルロン酸高分子への共有結合により開環され得、他方の環は閉環したままであり得る（すなわち未反応）。架橋ヒアルロン酸組成物内では、そのような未反応エポキシドを有するＢＤＤＥ誘導体の濃度は、そのような組成物から調製された糸の生体適合性に影響を及ぼさないように十分に低いことがさらに企図される。エポキシド環の一方が一続きのヒアルロン酸高分子への共有結合により開環されており、他方の環は加水分解により開環されているＢＤＤＥ誘導体がさらに企図される。しかし、架橋ヒアルロン酸組成物は、２つの別個のヒアルロン酸高分子の間で両端が共有結合されている少なくとも約２モル％のＢＤＤＥ（二糖モノマーに対して）を含むことが企図される。
【００３４】
ここでは、「結合剤」という用語は、押し出されると糸を形成する、架橋ヒアルロン酸を含む組成物に均質な粘稠性および／または凝集性を与える天然または合成の物質を指す。１つの実施形態では、結合剤は非架橋ヒアルロン酸である。別の実施形態では、結合剤は、スクロース、マルトース、コンドロイチン硫酸、デルマタン硫酸、ヘパリン、キトサン、セルロース、ゼラチン、コラーゲン、アカシア、デンプン、ＰＶＰ（ポリビニルピロリドン）、ＨＰＣ（ヒドロキシプロピルセルロース）、ＨＰＭＣ（ヒドロキシプロピルメチルセルロース）、ＰＥＧ、ＰＬＧＡ（ポリ乳酸グリコール酸重合体（poly(lactic-co-glycolic acid)）、カルボキシメチルセルロース、エチルセルロース、ゼラチンポリエチレンオキシド、デキストリン、ケイ酸アルミニウムマグネシウム、ポリメタクリレートなどの糖類および多糖類からなる群より選択される。
【００３５】
ここでは、「皮膚」という用語は、３つの層、すなわち表皮、真皮、および皮下組織または深層の皮下組織を指す。
【００３６】
ここでは、「より平滑」、「平滑」および「平滑さ」という用語は、糸が組織を通って引かれる際の抵抗が低下した特性を指す。糸がより平滑であれば、皮膚を通って引かれる際の抵抗が減る。
【００３７】
ここでは、「糸」という用語は、材料の、長く薄い可撓性の形態を指す。ここに記載される糸は、以下に述べられる様々な形状の断面を有し得る。
【００３８】
「極限引っ張り強さ」という用語は、断面積に関して正規化されている糸の引っ張り強さを指す。「引っ張り強さ」という用語は、引っ張られたとき糸が破断することなく耐久できる最大応力を指すことを意図する。１つの実施形態では、極限引っ張り強さは、糸を皮膚を通して引き、皮内に入った後に操作するのに十分な強さであって糸の完全性が例えば破断や分裂により実質的に損なわれないことが企図される。ここに記載される糸は、好ましくは、約３ｋｐｓｉ（「キロポンド／平方インチ」）以上、または５ｋｐｓｉ以上、または１０ｋｐｓｉ以上、または１５ｋｐｓｉ以上または２０ｋｐｓｉ以上または５０ｋｐｓｉ以上または７５ｋｐｓｉ以上の極限引っ張り強さを有することが企図される。いくつかの実施形態では、糸は約０．４ｌｂｆ（ポンド力）以上、または０．６ｌｂｆ以上、または０．８ｌｂｆ以上、または１．０ｌｂｆ以上、または１．１ｌｂｆ以上の引っ張り強さを有する。いくつかの実施形態では、糸は約０．７ｌｂｆの引っ張り強さを有する。
【００３９】
いくつかの実施形態では、引っ張り強さは、荷重測定器を用いて、糸を破断するのに必要なピーク力を測定することにより測定され得る。試験したおよそ９つの糸ロットの平均引っ張り強さは、２０ゲージ押出ノズルを用いて、約０．７１ポンド力であった。
【００４０】
「水分パーセント」という用語は、水の全重量パーセントを指すことを意図する。１つの実施形態では、糸の水分パーセントは約３０％以下、あるいは約１５％以下、あるいは約１０％以下である。これは、典型的にはカールフィッシャー滴定により測定され得る。
【００４１】
ここに記載される糸は様々な形状に作製され得る。「実質的に筒状」という用語は、糸の断面が丸い糸を指す。糸の形状に関して使用される「実質的に」という用語は、糸の少なくとも５０％が記載されるおよその形状を有することを指す。実質的にという用語は、糸の長さに沿って様々な形状を有する糸を包含するのにも使用される。例えば、糸は実質的に筒状であり得るが、糸の端部は先細になっていてよい。実質的に筒状の糸は、ゲル組成物とそれが押し出される基体との接触角が約９０度よりも大きい平衡接触角を有する場合に得られ得る。
【００４２】
「実質的にＤ字形」という用語は、断面がＤ字形または実質的に半円形の糸を指す。実質的にＤ字形の糸は１つの平坦な側と１つの実質的に丸い側を有する。実質的にＤ字形の糸は、ゲル組成物とそれが押し出される基体との接触角が約９０度の平衡接触角を有する場合に得られ得る。
【００４３】
「実質的にリボン形状」という用語は、糸の太さが糸の幅よりも約５０％少ない糸を指す。いくつかの実施形態では、断面は実質的に矩形である。リボン形状の糸は、ゲル組成物とそれが押し出される基体との接触角が約９０度よりも小さい平衡接触角を有する場合に得られ得る。代わりに、リボン形状の糸は、湿潤ゲルを切って所望の断面形状を得て形成され得る。「リボン形状」は、実質的に楕円の形状も含み得る。「実質的に楕円形」という用語は、断面が実質的に長細いか長円の糸を指す。
【００４４】
「治療剤」という用語は、１または複数の治療剤を含み得る。上記の実施形態のさらに他の実施形態では、治療剤は、麻酔薬であり、限定ではなく、リドカイン、キシロカイン、ノボカイン、ベンゾカイン、プリロカイン、リピバカイン（ripivacaine）、プロポフォール、またはそれらの組合せが含まれる。上記の実施形態のさらに他の実施形態では、治療剤には、限定ではなく、エピネフリン、エフェドリン、アミノフィリン、テオフィリンまたはそれらの組合せが含まれる。上記の実施形態のさらに他の実施形態では、治療剤はボツリスム毒素である。上記の実施形態のさらに他の実施形態では、治療剤はラミニン−５１１である。上記の実施形態のさらに他の実施形態では、治療剤はグルコサミンであり、例えば再生性関節疾患の治療に使用され得る。上記の実施形態のさらに他の実施形態では、治療剤は抗酸化剤であり、限定ではなく、ビタミンＥ、またはレチノールなどのオールトランスレチノイン酸が含まれる。上記の実施形態のさらに他の実施形態では、治療剤には幹細胞が含まれる。上記の実施形態のさらに他の実施形態では、治療剤は、インスリン、増殖因子、例えば、ＮＧＦ（神経成長因子）、ＢＤＮＦ（脳由来神経栄養因子）、ＰＤＧＦ（血小板由来増殖因子）、またはプルモルファミン（Purmorphamine）デフェロキサミン（Deferoxamine）ＮＧＦ（神経成長因子）、デキサメタゾン、アスコルビン酸、５−アザシチジン、４，６−二置換ピロロピリミジン、カルジオゲノール（cardiogenol）、ｃＤＮＡ、ＤＮＡ、ＲＮＡｉ、ＢＭＰ−４（骨形成タンパク質-4)、ＢＭＰ−２（骨形成タンパク質−２）、抗生物質剤、例えば、βラクタム、フルオロキノロンを含むキノロン、アミノグリコシドまたはマクロライド、肝細胞増殖因子またはピルフェニドンを含むが、これに限定されない抗線維症剤、抗瘢痕剤、例えば、抗ＴＧＦ−ｂ２モノクローナル抗体（ｒｈＡｎｔｉ−ＴＧＦ−ｂ２  ｍＡｂ）、ペプチド、例えば、ＧＨＫ銅結合ペプチド、組織再生剤、ステロイド、フィブロネクチン、サイトカイン、鎮痛剤、例えば、タペンタドール（Tapentadol）ＨＣｌ、アヘン剤（例えば、モルヒネ、コドン、オキシコドンなど）、防腐剤、α−インターフェロン、β−インターフェロン、もしくはγ−インターフェロン、ＥＰＯ、グルカゴン、カルシトニン、ヘパリン、インターロイキン−１、インターロイキン−２、フィルグラスチム、タンパク質、ＨＧＨ、黄体形成ホルモン、心房性ナトリウム利尿因子、第ＶＩＩＩ因子、第ＩＸ因子、または卵胞刺激ホルモンである。
【００４５】
「診断剤」という用語は、診断テストの一部として使用される剤（例えばインビボで糸を見るのに使用される蛍光色素）を指す。１つの実施形態では、診断剤は可溶性ＴＢ（結核）タンパク質である。
【００４６】
「潤滑性増強材」という用語は、乾燥糸と接触すると乾燥糸を潤滑する作用のある物質または溶液を指すことを意図する。潤滑性増強材は、例えば水および／またはアルコール、水性緩衝液を含み得、さらにポリエチレングリコール、ヒアルロン酸および／またはコラーゲンなどの追加の剤を含んでよい。
【００４７】
「生分解阻害剤」という用語は、糸のインビボの分解を遅延または回避させる生体適合性物質を指すことを意図する。例えば、生分解阻害剤は、疎水性剤（例えば脂質）または犠牲的生分解剤（例えば糖類）を含み得る。
【００４８】
「破壊荷重」という用語は、糸に加えられると糸を破壊させる最大力を指すことを意図する。「破壊」とは、糸が破断するか分裂するかその他構造的完全性を失うことを意味する。いくつかの実施形態では、破壊荷重は約０．１ポンドまたは０．２２キログラム以上である。
【００４９】
「堅い」という用語は、拘束されない環境でその形状を維持する凝集性の物質（すなわち流動性／無定形の物質の反対）であって、圧縮下である程度の構造的完全性を示す物質を指すことを意図する。ゼラチンキューブは堅いゲルの一例である。
【００５０】
「水性ゲル組成物」または「ゲル組成物」または「ゲル混合物」という用語は、水、ヒアルロン酸および架橋剤および／または架橋ヒアルロン酸を含む水性組成物を指すことを意図する。いくつかの実施形態では、組成物は、組成物成分の添加により溶液のｐＨがほとんど変化しないように、緩衝液をさらに含み得る。これらの実施形態では、組成物は水性緩衝ゲル組成物と呼ばれる。緩衝ゲル組成物のｐＨは典型的には約７から約１３である。特定の実施形態では、ｐＨは約７である。特定の実施形態では、ｐＨは約９または約１０と、より高い。いくつかの実施形態では、ｐＨは、適当な量の適切な塩基、Ｎａ２ＣＯ３またはＮａＯＨなどの添加により調節され得る。いくつかの実施形態では、水性ゲル緩衝組成物は、リン酸緩衝食塩水を含む。いくつかの実施形態では、水性ゲル緩衝組成物は、式（ＨＯＣＨ２）３ＣＮＨ２を有するトリス（ヒドロキシメチル）アミノメタン（Ｔｒｉｓ）を含む。いくつかの実施形態では、塩化ナトリウム、塩化カルシウムおよび／または塩化カリウムなどの追加の溶質が添加されてモル浸透圧濃度とイオン濃度が調節される。
【００５１】
「緩衝液」という用語は、ｐＨを安定化させる溶液を指すことを意図し、ここで溶液は弱酸とその共役塩基、または弱塩基とその共役酸の混合物を含む。緩衝溶液には、２−アミノ−２−メチル−１，３−プロパンジオール、２−アミノ−２−メチル−１−プロパノール、Ｌ−（＋）−酒石酸、Ｄ−（−）−酒石酸、ＡＣＥＳ、ＡＤＡ、酢酸、酢酸アンモニウム、炭酸水素アンモニウム、クエン酸アンモニウム、ギ酸アンモニウム、シュウ酸アンモニウム、リン酸アンモニウム、リン酸アンモニウムナトリウム、硫酸アンモニウム、酒石酸アンモニウム、ＢＥＳ、ＢＩＣＩＮＥ、ＢＩＳ−ＴＲＩＳ、炭酸水素塩、ホウ酸、ＣＡＰＳ、ＣＨＥＳ、酢酸カルシウム、炭酸カルシウム、クエン酸カルシウム、クエン酸塩、クエン酸、ジエタノールアミン、ＥＰＰ、エチレンジアミン四酢酸二ナトリウム塩、ギ酸溶液、Ｇｌｙ−Ｇｌｙ−Ｇｌｙ、Ｇｌｙ−Ｇｌｙ、グリシン、ＨＥＰＥＳ、イミダゾール、酢酸リチウム、クエン酸リチウム、ＭＥＳ、ＭＯＰＳ、酢酸マグネシウム、クエン酸マグネシウム、ギ酸マグネシウム、リン酸マグネシウム、シュウ酸、ＰＩＰＥＳ、リン酸緩衝食塩水、リン酸緩衝食塩水、ピペラジンＤ−酒石酸カリウム、酢酸カリウム、炭酸水素カリウム、炭酸カリウム、塩化カリウム、クエン酸カリウム、ギ酸カリウム、シュウ酸カリウム、リン酸カリウム、フタル酸カリウム、酒石酸カリウムナトリウム、四ホウ酸カリウム、四シュウ酸カリウム脱水和物、プロピオン酸溶液、ＳＴＥ緩衝溶液、５，５−ジエチルバルビツール酸ナトリウム、酢酸ナトリウム、炭酸水素ナトリウム、酒石酸水素ナトリウム一水和物、炭酸ナトリウム、クエン酸ナトリウム、塩化ナトリウム、ギ酸ナトリウム、シュウ酸ナトリウム、リン酸ナトリウム、ピロリン酸ナトリウム、酒石酸ナトリウム、四ホウ酸ナトリウム、ＴＡＰＳ、ＴＥＳ、ＴＮＴ、ＴＲＩＳ−グリシン、ＴＲＩＳ−酢酸、ＴＲＩＳ緩衝食塩水、ＴＲＩＳ−ＨＣｌ、ＴＲＩＳリン酸−ＥＤＴＡ、トリシン、トリエタノールアミン、トリエチルアミン、酢酸トリエチルアンモニウム、リン酸トリエチルアンモニウム、酢酸トリメチルアンモニウム、リン酸トリメチルアンモニウム、Ｔｒｉｚｍａ（登録商標）酢酸塩、Ｔｒｉｚｍａ（登録商標）塩基、Ｔｒｉｚｍａ（登録商標）炭酸塩、Ｔｒｉｚｍａ（登録商標）塩酸塩またはＴｒｉｚｍａ（登録商標）マレイン酸塩が含まれるが、これに限定されない。
【００５２】
「水系溶媒」という用語は、非毒性、非免疫原性の水性組成物を指すことを意図する。水系溶媒は、水および／またはアルコールであり得、緩衝液、塩（例えばＣａＣｌ２）および他のそのような非反応性溶質をさらに含み得る。
【００５３】
「接触角」または「平衡接触角」という用語は、固体に対する液体の親和性の尺度を指し、固体上に置かれたときの液滴の拡がりの程度を定量化する。ここに記載される事例では、液体は水性ゲル組成物であり、剛性または固体表面はその上に該組成物が押し出される基体である。接触角は、理想的な滴の縁が平坦面となす角度の尺度である。接触角が小さいほど表面と液体の間の引力は大きい。例えば、水はガラス上にほぼ完全に拡がり、ゼロ度に近い非常に小さい接触角を有する。これに対し水銀は玉になりほとんど拡がらず、その接触角は非常に大きい。
【００５４】
２．糸および糸を調製する方法
上述のように、成分の相対量、反応条件、ヒアルロン酸の共有結合的修飾、および／または製造プロトコルの変更が、架橋ヒアルロン酸を含む糸の特定の特性に顕著な影響を及ぼし得ることが驚くべきことにも見出された。したがって、改良された特徴を有する糸が開発され、それらを調製する方法がここに記載される。そのような糸はより平滑であることが企図される。以下に記載する一部の糸はより強い。それらは、より大きい引っ張り強さと改良された水吸収能を有する。したがって、ここに記載される糸は医師にとって扱いやすく患者に埋め込みやすいことが意図される。
【００５５】
架橋ヒアルロン酸の調製
架橋ヒアルロン酸を含む糸は、ここに記載される方法により調製され、ヒアルロン酸の二糖繰り返し単位に対し増加された比率の架橋結合剤（例えばＢＤＤＥ誘導体）を有する。
【００５６】
一般に、ここで使用されるヒアルロン酸（ＨＡ）は、約０．５ＭＤａ（メガダルトン）から約３．０ＭＤａの分子量を有する。いくつかの実施形態では、分子量は約０．６ＭＤａから約２．６ＭＤａであり、さらに別の実施形態では、分子量は約１．４ＭＤａから約１．７ＭＤａである。いくつかの実施形態では、分子量は約０．７ＭＤａであり、さらに別の実施形態では、分子量は約１．７ＭＤａである。いくつかの実施形態では、分子量は約２．７ＭＤａである。
【００５７】
１つの態様では、水性条件下で形成された架橋ヒアルロン酸を含む組成物が提供される。特定の実施形態では、そのような水性組成物はゲルを形成する。特定の実施形態では、ヒアルロン酸は、架橋結合前に約１分から約６０分かけて水和される。他の実施形態では、ヒアルロン酸は、架橋結合前に約１時間から約１２時間かけて水和される。特定の実施形態では、ヒアルロン酸は約１時間かけて水和され、さらに別の実施形態では、ヒアルロン酸は架橋結合の前に約２時間かけて水和される。特定の実施形態では、ヒアルロン酸は約３時間かけて水和され、さらに別の実施形態では、ヒアルロン酸は架橋結合の前に約４時間かけて水和される。
【００５８】
ＨＡ添加前、水溶液を所望のｐＨに調節する。１つの実施形態では、水溶液は約７よりも大きいｐＨを有する。特定の実施形態では、溶液は、約９、または約１０、または約１１、または約１２または約１３または約１３よりも大きいｐＨを有する。典型的には、溶液は水を含み、所望によりリン酸緩衝食塩水（ＰＢＳ）またはトリス（ヒドロキシメチル）アミノメタン（Ｔｒｉｓ）緩衝液を含み得る。緩衝液は組成物の所望のｐＨに基づき選択され得る。例えば、ＰＢＳは約７のｐＨの組成物に使用され得るが、Ｔｒｉｓは約９または約１０のより高いｐＨを有する組成物に使用され得る。いくつかの実施形態では、ｐＨは約９から約１３である。いくつかの実施形態では、ｐＨは少なくとも約１３である。いくつかの実施形態では、ｐＨは、適当な量の適切な塩基、Ｎａ２ＣＯ３またはＮａＯＨなどにより調節されて所望のｐＨに達する。いくつかの実施形態では、塩基の濃度は約０．００００１Ｍから約０．５Ｍである。いくつかの実施形態では、塩基の濃度は約０．１Ｍから約０．２５Ｍである。いくつかの実施形態では、塩基の濃度は約０．２Ｍである。
【００５９】
架橋結合中に使用されるヒアルロン酸の濃度が、架橋ヒアルロン酸を含む組成物の質に寄与し、ひいてはそのような組成物から調製された糸の特定の特性を改良することが驚くべきことにも見出された。例えば、ゲルは、架橋結合中に使用されるヒアルロン酸の濃度が少なくとも約５％である場合にますます堅くなる。さらに、水中でのゲル膨潤比は、架橋結合中に使用されるヒアルロン酸の濃度を低下させると増加し得ることが見出された。１つの実施形態では、架橋結合中の組成物は、架橋結合前に約１重量％から約２５重量％のヒアルロン酸を含む。別の実施形態では、架橋結合中の組成物は、架橋結合前に約１４重量％のヒアルロン酸を含む。別の実施形態では、架橋結合中の組成物は、架橋結合前に約１２重量％のヒアルロン酸を含む。別の実施形態では、架橋結合中の組成物は、架橋結合前に約８重量％のヒアルロン酸を含む。別の実施形態では、架橋結合中の組成物は、架橋結合前に約５重量％のヒアルロン酸を含む。
【００６０】
代替の実施形態では、架橋結合はニートで、すなわち溶媒なしで実行される。したがって、ある特定の実施形態では、ニートＢＤＤＥを無水アルロン酸と接触させて架橋ヒアルロン酸を準備する。次いで組成物は、ゲル組成物を準備するために所望の量の水系媒体を用いて水和され得る。
【００６１】
ヒアルロン酸が架橋剤に接触されると架橋ヒアルロン酸を含む組成物が形成される。本開示で使用される架橋剤は、架橋反応が進行するようにヒアルロン酸の官能基に相補的な官能基を含んでいるべきである。架橋剤はホモ二官能性またはヘテロ二官能性であり得る。糸の水和率は使用される架橋剤のタイプにより少なくとも部分的に制御され得る。例えば、架橋結合後にヒアルロン酸のカルボキシル基が官能性をもたされていない場合、糸の水和率はエステル化ヒアルロン酸よりも高いかもしれない。適切な架橋剤は、限定ではなく、ブタンジオールジグリシジルエーテル（ＢＤＤＥ）、ジビニルスルホン（ＤＶＳ）、および１−エチル−３−（３−ジメチルアミノプロピル）カルボジイミド塩酸塩（ＥＤＣ）またはそれらの組合せを含む。いくつかの態様では、実質的に架橋されたヒアルロン酸を含む組成物が提供され、ここでヒアルロン酸は架橋されているかまたはＢＤＤＥ誘導体で共有結合的に修飾されている。
【００６２】
架橋結合中に使用される架橋剤、例えばＢＤＤＥの濃度が、架橋ヒアルロン酸を含む組成物の質に寄与し、ひいてはそのような組成物から調製された糸のある特定の特性を改良することも見出された。使用されるＢＤＤＥの量は、ヒアルロン酸の二糖繰り返し単位に対し少なくとも１５モル％のＢＤＤＥ誘導体を含む組成物を生産するのに十分である。１つの実施形態では、組成物は、約１５モル％から約２５％モル％、または約１７モル％から約２０モル％のＢＤＤＥ誘導体、または約１８モル％から約１９モル％を含む。１つの実施形態では、組成物は、１８．７５％のＢＤＤＥ誘導体を含む。
【００６３】
選択されるＢＤＤＥの量は、堅い組成物を提供するのに十分である。例えば、ゲルは、架橋結合中に使用されるＢＤＤＥの濃度がヒアルロン酸の重量に対し少なくとも約１０重量％である場合にますます堅くなる。架橋結合中に使用されるＢＤＤＥの量は、架橋ヒアルロン酸を含む組成物の形成後、架橋結合中に使用されたヒアルロン酸の重量に対する重量％としても表され得る。１つの実施形態では、ヒアルロン酸の重量に対し２５重量％から１００重量％のＢＤＤＥが使用される。別の実施形態では、ヒアルロン酸の重量に対し少なくとも３０％のＢＤＤＥが使用される。別の実施形態では、ヒアルロン酸の重量に対し約３０％のＢＤＤＥが使用される。別の実施形態では、ヒアルロン酸の重量に対し少なくとも４０％のＢＤＤＥが使用される。別の実施形態では、ヒアルロン酸の重量に対し約４０％のＢＤＤＥが使用される。別の実施形態では、ヒアルロン酸の重量に対し少なくとも５０％のＢＤＤＥが使用される。別の実施形態では、ヒアルロン酸の重量に対し約５０％のＢＤＤＥが使用される。別の実施形態では、ヒアルロン酸の重量に対し約５０％から約７５％のＢＤＤＥが使用される。別の実施形態では、ヒアルロン酸の重量に対し約７５％から約１００％のＢＤＤＥが使用される。
【００６４】
ある特定の態様では、ヒアルロン酸は架橋結合されるかまたは共有結合的に修飾されて、実質的に架橋されたヒアルロン酸を含む組成物を形成する。ある特定の実施形態では、添加される架橋剤の量または架橋密度は、形成された糸が弾性を有するように十分に高くなければならないが、得られた糸が軟組織増強材として使用される場合に送達する間皮内を移動できないほど過剰に強固になるほど高くてはいけない。適当な堅さまたは弾性係数は、意図される糸の用途により決定される。
【００６５】
架橋ヒアルロン酸の洗浄、乾燥および配合
架橋ヒアルロン酸の調製後、余剰の架橋剤は全て洗い流され得る。典型的には水でのすすぎだけでは全ての余剰の架橋剤を除去するには不十分である。水ですすいだ後、または水でのすすぎの代わりに、緩衝液および／またはエタノールなどのアルコール溶媒ですすいで未反応ＢＤＤＥを除去することもできる。全てのまたは実質的に全ての余剰の架橋剤を除去するには複数回の洗浄が必要であり得ることが企図される。さらに、洗浄ステップの効率を高めるために、ゲルを切断して小片にするかシリンジから押し出すことが企図される。
【００６６】
いくつかの実施形態では、水和または洗浄されたゲル片が定寸されている。定寸は、ゲルをシリンジに充填して針（典型的には２０ゲージ（Ｇ）鈍針）またはスクリーン（例えば３５５μｍスクリーン）を通じて押し出すことにより達成される。２以上の、またはさらには一連の定寸ステップが、前の定寸ステップと同じかまたは異なる、典型的にはより小さいゲージ針またはスクリーンを用いて実行され得る。例えば、ゲルは、最初に２０Ｇ針を通じて１または２度押し出され、次いで所望により２３Ｇまたは２５Ｇ針を通じて１度または数度押し出され得る。多くの定寸ステップが実行されるほど、得られる糸は平滑になる。そのような結果は、より平滑な糸は抵抗が少ないので容易に皮膚を通って送達されるため、有用であろう。さらに、追加の定寸ステップは、糸の引っ張り強さも増大させ得ることも企図される。例えば、２０Ｇ針を用いて１度定寸されたある糸は、約０．３８１ポンドから約０．４７６ポンド、または約０．４３６ポンドの引っ張り強さを有する。２０Ｇ針を用いて２度定寸されたある糸は、約０．４１６ポンドから約０．５７９ポンド、または約０．４７９ポンドの引っ張り強さを有する。２０Ｇ針を用いて２度定寸されてから２５Ｇ針を用いて１度定寸されたある糸は、約０．４６２ポンドから約０．６０５ポンド、または約０．５２９ポンドの引っ張り強さを有する。
【００６７】
糸の平滑さは２以上の定寸ステップを実行することで増大するが、ゲルの粒子サイズは実質的に変化しない（図１４）。糸の膨潤比は定寸の増加（１、２および３つの定寸ステップで１．６６から１．７０の間）と共に変化しないが、糸の乾燥直径は定寸の増加と共に僅かに減少する。
【００６８】
１つの実施形態では、上述のような架橋ヒアルロン酸を含む組成物は、結合剤でさらに結合される前に実質的に乾燥される（例えば脱水される）。１つの実施形態では、上述のような架橋ヒアルロン酸を含む水性ゲル組成物は、非架橋ヒアルロン酸でさらに結合される前に実質的に乾燥される（例えば脱水される）。いくつかの実施形態では、乾燥は、風乾か、または溶媒をデカントしてから周囲温度または高温で風乾することにより達成される。１つの実施形態では、乾燥は、凍結乾燥により達成される。１つの実施形態では、乾燥は部分的である。
【００６９】
１つの実施形態では、上述のような架橋ヒアルロン酸を含む組成物は、エタノールなどの適切な溶媒から沈殿により単離されてからさらに結合剤で結合される。沈殿は、複数回、すなわち２回以上の回数実行され得る。いくつかの実施形態では、沈殿により単離されたゲルの粒子サイズは、凍結乾燥ゲルの粒子と実質的に同じサイズかまたはそれより小さいサイズである。特定の実施形態では、沈殿により単離されたゲルから作製された糸は、乾燥糸の小径（例えば約０．０１４インチ〜０．０１５インチ）を有しながら、より速い膨潤速度、増加した柔らかさ、およびより大きい膨潤径を示す。
【００７０】
１つの実施形態では、架橋ヒアルロン酸を含む水性ゲル組成物は脱水されて水分の約２５重量％が除去される。１つの実施形態では、架橋ヒアルロン酸を含む水性ゲル組成物は脱水されて水分の約５０重量％が除去される。１つの実施形態では、架橋ヒアルロン酸を含む水性ゲル組成物は脱水されて水分の約７５重量％が除去される。１つの実施形態では、架橋ヒアルロン酸を含む水性ゲル組成物は脱水されて水分の約９０重量％が除去される。
【００７１】
押出し前の水性ゲル組成物中の架橋ヒアルロン酸と非架橋結合剤を含む全ＨＡ固形分の濃度が、平滑さ並びに押出しの前および後の扱いやすさなどのここに記載される糸の特定の特性を改良することが驚くべきことにも見出された。
【００７２】
上述の乾燥架橋ヒアルロン酸組成物は、水と合わされて実質的に架橋されたヒアルロン酸ゲルを形成し得、これは次いで所望により結合剤（例えば非架橋ヒアルロン酸）および／または添加剤（例えば塩、賦形剤、リドカインなど）と配合され得る。得られた架橋ヒアルロン酸および所望により非架橋ヒアルロン酸などの結合剤を含む配合されたゲル組成物は、次いで湿潤糸として押し出され、その後乾燥され得る。
【００７３】
１つの実施形態では、架橋ヒアルロン酸は、糸の乾燥前、また、所望により非架橋ヒアルロン酸などの結合剤とともに、組成物全重量に対し約５重量％から約２０重量％の量で組成物中に存在する。さらに別の実施形態では、架橋ヒアルロン酸は、糸の乾燥前、また、所望により非架橋ヒアルロン酸などの結合剤とともに、水分を除き組成物全重量に対し約５重量％から約１２重量％または約８重量％から約１０重量％の量で組成物中に存在する。
【００７４】
１つの実施形態では、上記のいずれかの実施形態の実質的に架橋ヒアルロン酸を含む、乾燥され再水和され、さらに結合剤を含んでいる、組成物が提供される。１つの実施形態では、結合剤は非架橋ヒアルロン酸である。１つの実施形態では、非架橋ヒアルロン酸などの結合剤は、水溶液として供給される。１つの実施形態では、非架橋ヒアルロン酸などの結合剤は、ＣａＣｌ２などの塩をさらに含む水溶液として供給される。１つの実施形態では、非架橋ヒアルロン酸などの結合剤は、１ｍＭのＣａＣｌ２、２．５ｍＭのＣａＣｌ２、１０ｍＭのＣａＣｌ２、または１０ｍＭよりも多くのＣａＣｌ２などの塩をさらに含む水溶液として供給される。
【００７５】
さらに別の驚くべき知見は、ここに記載される乾燥糸の質が、少なくとも部分的に、上述の湿潤糸組成物を作製するのに使用される全ヒアルロン酸固形分の量に依存していることである。「ヒアルロン酸固形分」は、実質的に架橋されたヒアルロン酸および／または架橋されていないヒアルロン酸（すなわち結合剤）のあらゆる組合せを含む。いくつかの実施形態では、最小限の量のヒアルロン酸固形分が、例えば乾燥糸を作製するのに使用される湿潤糸の断面形状（例えば比較的円形の直径）を支持することで、乾燥糸の質に寄与する。最小限の量のヒアルロン酸固形分は、例えば乾燥糸の引っ張り強さおよび／または乾燥糸が水を吸収する膨潤比を増加させることで、乾燥糸の質にさらに寄与し得る。最小限の量のヒアルロン酸固形分は、乾燥糸の平滑さを増加させることで、乾燥糸の質にさらに寄与し得る。ヒアルロン酸固形分の例示的な最小限の量が以下に記載される。
【００７６】
１つの実施形態では、湿潤糸は約２％から約５０％のヒアルロン酸固形分を含む。１つの実施形態では、湿潤糸は約２％から約４０％のヒアルロン酸固形分を含む。１つの実施形態では、湿潤糸は約２％から約２０％のヒアルロン酸固形分を含む。１つの実施形態では、湿潤糸は少なくとも７％のヒアルロン酸固形分を含む。１つの実施形態では、湿潤糸は少なくとも１０％のヒアルロン酸固形分を含む。１つの実施形態では、湿潤糸は少なくとも１２％のヒアルロン酸固形分を含む。１つの実施形態では、湿潤糸は少なくとも１５％のヒアルロン酸固形分を含む。１つの実施形態では、湿潤糸は少なくとも１８％のヒアルロン酸固形分を含む。１つの実施形態では、湿潤糸は少なくとも２０％のヒアルロン酸固形分を含む。１つの実施形態では、湿潤糸は少なくとも２５％のヒアルロン酸固形分を含む。
【００７７】
上述のように、ここに記載される湿潤糸と乾燥糸を作製するのに使用されるヒアルロン酸固形分は、架橋ヒアルロン酸および／または非架橋ヒアルロン酸（すなわち結合剤）のあらゆる組合せを含み得る。架橋ヒアルロン酸および／または非架橋ヒアルロン酸の量および／または比率の調節により、糸のある特定の特性（例えば、湿潤糸の断面形状、乾燥糸の引っ張り強さ、乾燥糸が水を吸収する膨潤比、乾燥糸の平滑さ、乾燥糸のヒアルロニダーゼによるインビトロの酵素消化に対する抵抗性、および／またはインビボ半減期の延長）が改良され得る。
【００７８】
１つの実施形態では、架橋ヒアルロン酸は、糸を作製するのに使用される組成物中、組成物全重量に対し約１重量％から約２５重量％の量で存在する。別の実施形態では、架橋ヒアルロン酸は、糸を作製するのに使用される組成物中、組成物全重量に対し約２重量％から約１５重量％の量で存在する。別の実施形態では、架橋ヒアルロン酸は、約１４重量％で存在する。別の実施形態では、架橋ヒアルロン酸は、約１２重量％で存在する。別の実施形態では、架橋ヒアルロン酸は、約８重量％で存在する。別の実施形態では、架橋ヒアルロン酸は、約５重量％で存在する。
【００７９】
１つの実施形態では、非架橋ヒアルロン酸は、糸を作製するのに使用される組成物中、組成物全重量に対し約１重量％から約２０重量％の量で存在する。別の実施形態では、非架橋ヒアルロン酸は、組成物全重量に対し約１重量％から約８重量％の量で存在する。別の実施形態では、非架橋ヒアルロン酸は、約５重量％で存在する。別の実施形態では、非架橋ヒアルロン酸は、約３重量％で存在する。別の実施形態では、非架橋ヒアルロン酸は、約２重量％で存在する。
【００８０】
１つの実施形態では、糸を作製するのに使用される組成物は、約５重量％から約１５重量％の架橋ヒアルロン酸と、約２重量％から約８重量％の非架橋ヒアルロン酸を含む。１つの実施形態では、組成物は、約１２重量％の架橋ヒアルロン酸と、約３重量％の非架橋ヒアルロン酸を含む。１つの実施形態では、組成物は、約８重量％の架橋ヒアルロン酸と、約２重量％の非架橋ヒアルロン酸を含む。１つの実施形態では、組成物は、約５重量％の架橋ヒアルロン酸と、約５重量％の非架橋ヒアルロン酸を含む。糸を作製するのに使用される組成物は、ＨＡと架橋ＨＡのより高いまたは低い濃度を用いて作製され得る；上述の３つの組成物は、単なる例として記載する。
【００８１】
ゲルを脱気、押出しおよび乾燥して糸を作製
いくつかの実施形態では、架橋ヒアルロン酸と非架橋ヒアルロン酸を含む水性ゲル組成物を押出し前に脱気（すなわち脱ガス）して、押出し後の気泡を最小限にする。脱ガスはシリンジを用いてもなされ得る。糸の引っ張り強さは、一般に、糸を作製するのに使用される組成物の脱気後に増加することが発見された。
【００８２】
いくつかの実施形態では、糸を作製するのに使用される組成物は、少なくとも１回脱気される。いくつかの実施形態では、糸を作製するのに使用される組成物は、２回以上脱気される。いくつかの実施形態では、糸を作製するのに使用される組成物は、２回から１０回脱気される。いくつかの実施形態では、糸を作製するのに使用される組成物は、２回脱気される。いくつかの実施形態では、糸を作製するのに使用される組成物は、３回、４回、５回、６回、７回、８回、９回または１０回脱気される。いくつかの実施形態では、糸を作製するのに使用される組成物は、少なくとも１０回脱気される。
【００８３】
糸を形成するために、架橋ヒアルロン酸と非架橋ヒアルロン酸を含む水性ゲル組成物は、典型的には、以下に記載するように基体上に押し出されて湿潤糸が形成される。組成物は、ノズルに取り付けられた加圧シリンジを用いて押し出される。ノズルは、様々な長さ、内径および形状などの様々な幾何学的特徴を有し得る。
【００８４】
一般に、乾燥糸組成物の多くの特性が、湿潤糸の押出中、ノズル寸法（例えば幅）を増大することで改良され得ることが発見された。そのような糸の改良された特性には、例えば、糸の断面形状、糸の引っ張り強さ、糸が水を吸収する膨潤比、糸の平滑さ、糸のヒアルロニダーゼによるインビトロの酵素消化に対する抵抗性、および／または乾燥糸のインビボ半減期の延長が含まれ得る。
【００８５】
ノズルの形状は、例えば平らな形状またはＤ字形状など、円形でも非円形でもよい。シリンジノズルは、約１５ゲージから２５ゲージのシリンジノズルであればどれでもよい。いくつかの実施形態では、シリンジノズルは１５ゲージノズルであるが、他の実施形態では、シリンジノズルは１６ゲージノズルである。いくつかの実施形態では、シリンジノズルは１７ゲージノズルであるが、他の実施形態では、シリンジノズルは１８ゲージノズルである。いくつかの実施形態では、シリンジノズルは１９ゲージノズルであるが、他の実施形態では、シリンジノズルは２０ゲージノズルである。いくつかの実施形態では、シリンジノズルは２１ゲージノズルであるが、他の実施形態では、シリンジノズルは２２ゲージノズルである。典型的には、使用される圧力は約１０から約２０００ｐｓｉ、または約２０から約２４０ｐｓｉである。圧力要件は、ノズルの幾何学的特徴と、組成物の稠度や所望の流量などの他の特質により決まる。圧力は、例えば周囲空気または窒素を用いて空気圧的に、油圧的に、または機械的に加えられ得る。ゲルが押し出される速度は、糸の長さにおける気泡の最小限化と、一貫して均一な形状の最大化を考慮する。気泡は弱点の原因となり糸の構造的完全性を減じ得る。
【００８６】
空気圧とプレート速度は固定されず、代わりに、ゲルが連続的に直線状に押し出されるように、インプロセスで調節され監視される。所与のロットの糸に対し、まず、一貫した制御可能なゲル流量となるポイントまで空気圧が高められる。次いでプレート速度を持続的に微調整して糸が均一の直線状に押し出されるようにする。プレート速度が遅すぎるとジグザグ状の糸になり得、早すぎると糸が引き伸ばされてネッキングおよび／または破断につながり得る。
【００８７】
ここに記載される方法では様々な基体の使用が企図される。基体は、親水性および疎水性の基体を含み、限定ではなく、ポリテトラフルオロエチレン（ＰＴＦＥ）、伸縮性ＰＴＦＥ、ナイロン、ポリエチレンテレフタレート（ＰＥＴ）、ポリスチレン、シリコン、ポリウレタンおよび活性化セルロースから選択され得る。
【００８８】
使用される基体は、ゲル組成物の粘性と共に、糸の一般的な形状を決める。例えば、ゲルと基体が９０度よりも小さい平衡接触角を有する場合、形成される糸は実質的にリボン形状であり得ることが企図される。さらに、ゲルと基体が約９０度の平衡接触角を有する場合、形成される糸は実質的にＤ字形であり得る。さらに、ゲルと基体が９０度よりも大きい平衡接触角を有する場合、形成される糸は実質的に丸くなり得る。例えば、１０％１．５ＭＤａのゲルはＰＴＦＥ上に押し出されると実質的に円形断面（例えば約８０％の円）を有するが、５％１．５ＭＤａのゲルはＰＴＦＥ上に押し出されると平坦なリボンを形成する。
【００８９】
加圧押出しの代わりに、ゲル組成物を引き延ばして細長い筒にし、および／または切断して細長いストリップにしてから乾燥させてもよい。
【００９０】
湿潤糸を次いで乾燥させて乾燥糸を形成する。乾燥は、静的条件下で実施してもよいし、代わりに動的な空気流の補助を得て（すなわち層流フード内で）実施してもよい。いくつかの実施形態では、糸の収量は静的乾燥により向上する。乾燥ステップは、以下に記述するように、十分な引っ張り強さを有する糸を形成するのに必要である。糸は水沸騰温度を超える熱に曝されると一部の特性を失い得るので、乾燥ステップは周囲条件下で実行するのが好ましい。この乾燥手順は、糸に、例えば約５ｋｐｓｉから１００ｋｐｓｉまたは２０ｋｐｓｉから８０ｋｐｓｉの極限引っ張り強さなどの高い引っ張り強さを与える。言い換えると、ここに記載される糸は、少なくとも約０．１ポンドまたは０．２２キログラムの破壊荷重を有する。
【００９１】
糸を約３０分から約７２時間の任意の時間かけて乾燥させて、約０．０５ｍｍから約１．０ｍｍの直径と１０〜３０重量％の水和度を有する糸を形成する。いくつかの実施形態では、糸は約１２時間から約２４時間かけて乾燥され得る。使用されるＨＡの分子量が大きいほど、またはＨＡが組成物中でより濃縮されるほど、必要な乾燥時間が長くなることが企図される。さらに、乾燥処理中、ＵＶ光、放射線、または化学的イニシエータまたは触媒などの非熱刺激を使用して架橋結合反応を補助してよい。
【００９２】
いくつかの実施形態では、乾燥後、糸は水系溶媒または非水系溶媒、または気体もしくは超臨界流体で洗浄される。いくつかの場合では、この洗浄により余剰の架橋剤が除去される。洗浄は、水系溶媒に浸漬する、または並流系を用いてある傾斜で糸を溝に配置し糸の上から水系溶媒を流すなどの様々な方法により達成され得る。糸は、例えば垂直に垂らし、滴下または糸の長さに水を流して洗浄することもできる。
【００９３】
１つの実施形態では、糸の洗浄に水が使用される。この実施形態では、水は、糸を洗浄して余剰の架橋剤を除去するのみならず、糸を再水和して水和弾性状態にする。１つの実施形態では、糸の洗浄に抗酸化溶液が使用される。例えば、１つの実施形態では、糸の洗浄にアスコルビン酸、ビタミンＥおよび／またはリン酸ナトリウムを含む緩衝溶液が使用される。１つの実施形態では、糸の洗浄に約１ｎＭ、または約１０ｎＭまたは約１００ｎＭ、または約１Ｍのアスコルビン酸が使用される。
【００９４】
ヒアルロン酸の水和率は、全重量に対し約１％から約１０００％よりも大きい範囲であり得る。本開示の糸の水和率は、ゲル中のヒアルロン酸率を調製することにより、および／または添加される架橋剤の量と種類を制御することにより、制御され得る。水和率が低いと、高い引っ張り強さを有する糸が得られることが企図される。いくつかの実施形態では、糸は、全重量に対し約３０重量％を超えない、または１５重量％を超えない、または１０重量％超えないの水和度を有する。水和率（％）は、乾燥処理中またはその後に糸が置かれる環境により決定される。
【００９５】
ヒアルロン酸糸のインビボの半減期は、糸の太さ、密度、架橋結合の程度、ヒアルロン酸の分子量および水和の程度を制御することで制御され得、次いでさらにヒアルロン酸と架橋剤の量を個別および相対的に調節することにより制御され得ることに注意されたい。ここに開示される糸は、天然のヒアルロン酸の１日未満と比べて約１か月から約１２か月までの延長されたインビボの半減期を有し得る。ある特定の実施形態では、ここに開示される糸は、少なくとも１か月のインビボの半減期を有することが企図される。ある特定の実施形態では、ここに開示される糸は、少なくとも２か月のインビボの半減期を有することが企図される。ある特定の実施形態では、ここに開示される糸は、少なくとも３か月のインビボの半減期を有することが企図される。ある特定の実施形態では、ここに開示される糸は、少なくとも４か月のインビボの半減期を有することが企図される。ある特定の実施形態では、ここに開示される糸は、少なくとも６か月のインビボの半減期を有することが企図される。ある特定の実施形態では、ここに開示される糸は、少なくとも８か月のインビボの半減期を有することが企図される。ある特定の実施形態では、ここに開示される糸は、少なくとも１０か月のインビボの半減期を有することが企図される。ある特定の実施形態では、ここに開示される糸は、少なくとも１２か月のインビボの半減期を有することが企図される。ある特定の実施形態では、ここに開示される糸は、少なくとも１４か月のインビボの半減期を有することが企図される。ある特定の実施形態では、ここに開示される糸は、少なくとも１６か月のインビボの半減期を有することが企図される。ある特定の実施形態では、ここに開示される糸は、少なくとも１８か月のインビボの半減期を有することが企図される。
【００９６】
ここに開示される糸は、オートクレーブ、エチレンオキシド、電子ビーム（ｅビーム）、超臨界ＣＯ２（過酸化物とともに）などの当業界で既知の典型的な滅菌法を用いて滅菌され得ることが企図される。例えば、ここに開示される糸は、電子ビーム（ｅビーム）滅菌法を用いて滅菌され得る。いくつかの実施形態では、糸は最初に緩衝溶液中で高いｐＨ（すなわちｐＨ９またはｐＨ１０）で洗浄される。いくつかの実施形態では、洗浄溶液はさらにエタノール、アスコルビン酸、ビタミンＥおよび／またはリン酸ナトリウムを含む。
【００９７】
所望であれば必要に応じて糸は水和している間、水和された直後でもまたはゆっくりと最初の乾燥前もしくは再水和後にでも、機械的に伸長される。伸長することまたは伸長しないことは、糸に所望の長さおよび／または再水和膨潤体積を与え得る。いくつかの実施形態では、糸の長さは約０．５ｃｍから約１５ｃｍであり得る。別の実施形態では、糸の長さは約２ｃｍから約１２ｃｍであり得る。別の実施形態では、糸の長さは約５ｃｍから約１０ｃｍであり得る。
【００９８】
糸が再水和された後、糸を周囲条件下で約３０分から約７２時間の任意の時間かけて再度乾燥させる。乾燥したら、いくつかの実施形態では、糸を硬化させて糸表面をより均一にする。
【００９９】
この洗浄水和／脱水ステップは、数回行って、余剰の未反応試薬を糸から洗い流すか、または架橋結合または共有結合的修飾の程度を引き続き向上させることができる。これは有機溶媒などを使用して余剰のＢＤＤＥを除去する方法に勝る改良点である。
【０１００】
３．糸の命名法
ここに記載される糸は、実質的に架橋されたヒアルロン酸を含む組成物から調製される。特定の実施形態では、糸は、実質的に架橋されたヒアルロン酸を含み、非架橋ヒアルロン酸などの結合剤をさらに含む組成物から調製される。糸は、ＡＡ／ＢＢ＠ＸＸ／ＹＹという命名法により記述され得、ここでＡＡ／ＢＢは実質的に架橋されたヒアルロン酸を含む最初に形成された組成物を記述し、ＸＸ／ＹＹは非架橋ヒアルロン酸などの結合剤を有する組成物を記述する。
【０１０１】
例えば、「１０／４０＠１５／２０」として言及される糸は、溶液（たとえば水溶液）の重量に対し１０重量％のヒアルロン酸と、ヒアルロン酸の重量に対し４０重量％の架橋剤（例えばＢＤＤＥ）を用いて架橋反応が行われる実質的に架橋されたヒアルロン酸の組成物を指す。
【０１０２】
ここで言及される場合、ＡＡ／ＢＢ＠ＸＸ／ＹＹのＡＡは少なくとも２％である。いくつかの実施形態では、ＡＡは少なくとも５％である。いくつかの実施形態では、ＡＡは約８％である。いくつかの実施形態では、ＡＡは約１０％である。いくつかの実施形態では、ＡＡは少なくとも１０％である。いくつかの実施形態では、ＡＡは約１２％である。いくつかの実施形態では、ＡＡは少なくとも１５％である。
【０１０３】
いくつかの実施形態では、ＡＡ／ＢＢ＠ＸＸ／ＹＹのＢＢは少なくとも１０％である。いくつかの実施形態では、ＢＢは少なくとも２０％である。いくつかの実施形態では、ＢＢは少なくとも３０％である。いくつかの実施形態では、ＢＢは約３０％である。いくつかの実施形態では、は少なくとも４０％である。いくつかの実施形態では、ＢＢは約４０％である。いくつかの実施形態では、ＢＢは少なくとも５０％である。いくつかの実施形態では、ＢＢは約５０％である。
【０１０４】
いくつかの実施形態では、ＡＡ／ＢＢ＠ＸＸ／ＹＹのＡＡ／ＢＢは約８／１０である。いくつかの実施形態では、ＡＡ／ＢＢは少なくともまたは約またはちょうど８／２０である。いくつかの実施形態では、ＡＡ／ＢＢは約８／３０である。いくつかの実施形態では、ＡＡ／ＢＢは約８／４０である。いくつかの実施形態では、ＡＡ／ＢＢは約８／５０である。いくつかの実施形態では、ＡＡ／ＢＢは約１０／１０である。いくつかの実施形態では、ＡＡ／ＢＢは約１０／２０である。いくつかの実施形態では、ＡＡ／ＢＢは約１０／３０である。いくつかの実施形態では、ＡＡ／ＢＢは約１０／４０である。いくつかの実施形態では、ＡＡ／ＢＢは約１０／５０である。
【０１０５】
いくつかの実施形態では、１または複数の非架橋ヒアルロン酸などの結合剤が架橋ヒアルロン酸を含む組成物に添加され、得られた組成物はここに記載される追加の方法により変換されて新規の糸を提供する。いくつかの実施形態では、架橋ヒアルロン酸を含む組成物はさらに非架橋ヒアルロン酸を含む。添加された非架橋ヒアルロン酸はここでは所望により「結合剤」と呼ばれる。組成物中の架橋ヒアルロン酸と非架橋ヒアルロン酸の組合せは、ここでは所望により「ヒアルロン酸固形分」と呼ばれる。ここで言及される場合、ＡＡ／ＢＢ＠ＸＸ／ＹＹのＸＸは組成物の重量に対する全ヒアルロン酸固形分の重量％を指し、ここでヒアルロン酸固形分は実質的に架橋されたヒアルロン酸と任意の非架橋ヒアルロン酸の両方を含む。ここで言及される場合、ＡＡ／ＢＢ＠ＸＸ／ＹＹのＹＹは全ヒアルロン酸固形分の重量に対する非架橋ヒアルロン酸の重量％を指す。
【０１０６】
いくつかの実施形態では、ＡＡ／ＢＢ＠ＸＸ／ＹＹのＸＸは少なくとも２％である。いくつかの実施形態では、ＸＸは少なくとも５％である。いくつかの実施形態では、ＸＸは少なくとも１０％である。いくつかの実施形態では、ＸＸは約１０％である。いくつかの実施形態では、ＸＸは少なくとも１５％である。いくつかの実施形態では、ＸＸは約１５％である。いくつかの実施形態では、ＸＸは少なくとも２０％である。いくつかの実施形態では、ＸＸは約２０％である。いくつかの実施形態では、ＸＸは少なくとも２５％である。いくつかの実施形態では、ＸＸは約２５％である。
【０１０７】
いくつかの実施形態では、ＡＡ／ＢＢ＠ＸＸ／ＹＹのＹＹは少なくとも５％である。いくつかの実施形態では、ＹＹは少なくとも１０％である。いくつかの実施形態では、ＹＹは少なくとも２０％である。いくつかの実施形態では、ＹＹは約２０％である。いくつかの実施形態では、ＹＹは少なくとも３０％である。いくつかの実施形態では、ＹＹは約３０％である。いくつかの実施形態では、ＹＹは少なくとも４０％である。いくつかの実施形態では、ＹＹは約４０％である。いくつかの実施形態では、ＹＹは少なくとも５０％である。いくつかの実施形態では、ＹＹは約５０％である。
【０１０８】
いくつかの実施形態では、ＡＡ／ＢＢ＠ＸＸ／ＹＹは８／１０＠２／５、８／２０＠５／１０、８／３０＠１０／２０、８／４０＠１５／２０、８／５０＠２０／３０、１０／１０＠２０／４０、１０／２０＠２５／５０、１０／３０＠２０／４０、１０／４０＠１０／５０、１０／５０＠２０／４０などである。
【０１０９】
ここに開示されるＡＡ／ＢＢ＠ＸＸ／ＹＹの組成物を用いて得られる糸は、増強されたインビボの持続性ならびに他の有益な質を呈することが示された。
【０１１０】
ある特定の実施形態では、ここでは、実質的に架橋されたヒアルロン酸を含む糸が開示されており、ここでヒアルロン酸は、ヒアルロン酸の二糖繰り返し単位に対し少なくとも約１５モル％のブタンジオールジグリシジルエーテル（ＢＤＤＥ）誘導体と、全ヒアルロン酸固形分に対し少なくとも約５％の非架橋ヒアルロン酸で実質的に架橋されており、ここで架橋ヒアルロン酸は、水分を除いた糸の全重量に対し約６０重量％から約９０重量％の量で存在し、非架橋ヒアルロン酸は、水分を除いた糸の全重量に対し約１０重量％から約４０重量％の量で存在する。
【０１１１】
４．糸の改変
糸の洗浄に加えて、糸は、治療剤、診断剤、線維形成増強剤、生分解阻害剤、潤滑性増強剤およびそれらの組合せからなる群より選択されるメンバーを十分な量吸着することでさらに機能化することもでき、糸は次いで所望により再度乾燥される。そのような治療剤は、抗菌剤、麻酔剤、インビボでの配置を視認するための色素などを含む。いくつかの実施形態では、糸の特性を改変するために、乾燥糸または水和糸は、コラーゲン、ＰＥＧ、ＰＬＧＡまたは相間移動プルロニック（商標）などの、液体として導入でき、インビボで固形化する、生体吸収性生体高分子でコーティングされている。
【０１１２】
１つの実施形態では、糸はコーティングされて再水和される速度が改変され得る。例えば、糸は、脂質などの疎水性層でコーティングされ得る。次いで脂質層の厚みを調節して所望の再水和速度を得ることができる。別の実施形態では、糸は非架橋ヒアルロン酸の水性組成物でコーティングされ得る。これは機能する糸を埋め込む直前に潤滑剤として実行できる。この非架橋ヒアルロン酸でのコーティングが糸の水和速度を遅延させ得ることも企図される。いくつかの実施形態では、糸は、全体的または部分的にゲル組成物でコーティングされて層状材料を形成する。単層であれ三次元構造であれ織物構造が全体的にコーティングされて、無結節網の特性が改変された特性を有する編みまたは網を生成する。
【０１１３】
ここに記載される糸は、組まれ、巻かれ、または編まれ得る。いくつかの実施形態では、上述の糸から紐が形成され得る。紐は、２本以上の糸を撚り合わせて形成され得、ここで各糸は、互いに重複する部分をジグザグに縫って機能的に同等になっている。紐は平たい三鎖構造であり得、または任意の数（ただし通常は奇数）の糸でより複雑な紐が構成され得、より広範な構造、例えば幅広のリボン状の帯、中空または中実の筒状コード、または基本的な直交織などが作製される。
【０１１４】
１つの実施形態では、糸の硬さを調節するために可塑剤が添加される。代わりに、または加えて、様々な硬さの糸が一緒に編まれて所望の硬さを有する組み糸または材料が生産され得る。
【０１１５】
いくつかの実施形態では、上述の糸を編む、くるむ、巻く、または層状にすることで、三次元構造物が構築され得る。他の実施形態では、上述の紐を編む、くるむ、巻く、または層状にすることで、三次元構造物が構築され得る。さらに他の実施形態では、上述のコードを編む、くるむ、巻く、または層状にすることで、三次元構造物が構築され得る。さらに他の実施形態では、上述の網を編む、くるむ、巻く、または層状にすることで、三次元構造物が構築され得る。
【０１１６】
いくつかの実施形態では、糸のいずれかで作製される三次元の筒状埋込片が提供される。そのような埋込片の例示的な用途は、乳頭再建である。いくつかの実施形態では、筒状埋込片を作製するのに使用される組成物は、架橋され、軟骨細胞接着剤を含む。他の実施形態では、筒形状は糸の複数の同心コイルにより得られる。
【０１１７】
糸の態様
１つの実施形態では、ヒアルロン酸を含む乾燥糸が提供され、ここでヒアルロン酸の少なくとも一部が、ヒアルロン酸の二糖繰り返し単位に対し少なくとも約１５モル％のＢＤＤＥ誘導体で実質的に架橋されている。別の実施形態では、実質的に架橋されたヒアルロン酸は、約１５モル％から約２０モル％のＢＤＤＥ誘導体で架橋されている。１つの実施形態では、実質的に架橋されたヒアルロン酸は、約１６モル％から約１９モル％のＢＤＤＥ誘導体で架橋されている。
【０１１８】
１つの実施形態では、架橋ヒアルロン酸は、乾燥糸の全重量に対し約５０重量％から約９０重量％の量で存在する。別の実施形態では、架橋ヒアルロン酸は、乾燥糸の全重量に対し約６０重量％から約８０重量％の量で存在する。
【０１１９】
１つの実施形態では、乾燥糸は、例えば非架橋ヒアルロン酸などの結合剤をさらに含む。非架橋ヒアルロン酸は、乾燥糸の全重量に対し約１重量％から約５０重量％の量で存在し得る。１つの実施形態では、非架橋ヒアルロン酸は、乾燥糸の全重量に対し約１５重量％から約２０重量％の量で存在する。
【０１２０】
別の実施形態では、乾燥糸は約２ｋｐｓｉから約２０ｋｐｓｉの極限引っ張り強さを有する。１つの実施形態では、乾燥糸は約４ｋｐｓｉから約１０ｋｐｓｉの極限引っ張り強さを有する。
【０１２１】
別の実施形態では、乾燥糸は少なくとも約０．００４インチの直径を有する。１つの実施形態では、乾燥糸は約０．００８インチから約０．０１８インチの直径を有する。
【０１２２】
別の実施形態では、乾燥糸は約１．５ｍｇ／インチから約３．５ｍｇ／インチの重量／長さ比を有する。
【０１２３】
１つの実施形態では、乾燥糸は約０．３ポンド以上の破壊荷重を有する。別の実施形態では、乾燥糸は約０．３ポンドから約１．３ポンドの破壊荷重を有する。
【０１２４】
１つの実施形態では、乾燥糸はさらに針を含む。
【０１２５】
さらに別の態様では、（ａ）ヒアルロン酸をＢＤＤＥと接触させて実質的に架橋されたヒアルロン酸の組成物を形成するステップ；（ｂ）非架橋ヒアルロン酸を実質的に架橋されたヒアルロン酸の組成物に添加するステップ；（ｃ）実質的に架橋されたヒアルロン酸の組成物を押し出して湿潤糸を形成するステップ；および（ｄ）湿潤糸を乾燥させて乾燥糸を形成するステップにより調製された、実質的に架橋されたヒアルロン酸を含む乾燥糸が提供される。
【０１２６】
１つの実施形態では、約５から約１５重量％のヒアルロン酸を、ヒアルロン酸の重量に対し約２から約８重量％のＢＤＤＥと接触させる。別の実施形態では、ヒアルロン酸を、ヒアルロン酸の重量に対し約４０重量％のＢＤＤＥと接触させる。１つの実施形態では、架橋ヒアルロン酸は、ヒアルロン酸の二糖繰り返し単位に対し少なくとも約１５モル％のＢＤＤＥ誘導体で架橋されている。別の実施形態では、架橋ヒアルロン酸は、ヒアルロン酸の二糖繰り返し単位に対し約１５から約２５モル％のＢＤＤＥ誘導体で架橋されている。１つの実施形態では、架橋ヒアルロン酸は、ヒアルロン酸の二糖繰り返し単位に対し約１７から約２０モル％のＢＤＤＥ誘導体で架橋されている。別の実施形態では、架橋ヒアルロン酸は、ヒアルロン酸の重量に対し少なくとも約１２重量％のＢＤＤＥ誘導体で架橋されている。
【０１２７】
１つの実施形態では、ヒアルロン酸組成物の重量に対し、少なくとも５％のヒアルロン酸を、約２から約８重量％のＢＤＤＥと接触させる。別の実施形態では、ヒアルロン酸組成物の重量に対し、約８％のヒアルロン酸を、約２から約８重量％のＢＤＤＥと接触させる。１つの実施形態では、ヒアルロン酸組成物の重量に対し、約１０％のヒアルロン酸を、約２から約８重量％のＢＤＤＥと接触させる。
【０１２８】
１つの実施形態では、ヒアルロン酸をＢＤＤＥと接触させて形成された組成物は、組成物全重量に対し約１重量％から約５０重量％のヒアルロン酸の量で架橋ヒアルロン酸を含む。１つの実施形態では、ヒアルロン酸をＢＤＤＥと接触させて形成された組成物は、組成物全重量に対し約５重量％から約２０重量％のヒアルロン酸の量で架橋ヒアルロン酸を含む。別の実施形態では、乾燥糸は、ヒアルロン酸をＢＤＤＥと接触させて形成された組成物を乾燥させることをさらに含む。
【０１２９】
１つの実施形態では、組成物全重量に対し約１重量％から約５０重量％の非架橋ヒアルロン酸が添加される。別の実施形態では、組成物全重量に対し約２重量％から約１５重量％の非架橋ヒアルロン酸が添加される。別の実施形態では、組成物全重量に対し約３重量％の非架橋ヒアルロン酸が添加される。
【０１３０】
１つの実施形態では、乾燥糸は約２ｋｐｓｉから約２０ｋｐｓｉの極限引っ張り強さを有する。１つの実施形態では、乾燥糸は約２０ｋｐｓｉ以上の極限引っ張り強さを有する。
【０１３１】
１つの実施形態では、乾燥糸は約０．３ポンド以上の破壊荷重を有する。１つの実施形態では、乾燥糸は約０．３ポンドから約１．３ポンドの破壊荷重を有する。
【０１３２】
１つの実施形態では、上記の実施形態のいずれかによる糸が提供され、ここで糸は最終滅菌されている。
【０１３３】
５．架橋ヒアルロン酸糸を使用する方法
本明細書に記載の糸、紐、コード、織網、または三次元構造物は、例えば、皺の充填、動脈瘤の充填、腫瘍への血流の閉塞（すなわち、腫瘍閉塞）、眼瞼手術、（例えば、拡大または感度低下、すなわち、早漏症の治療のための）陰茎増強、診断剤および／または治療剤の鼻腔内（血液脳関門）送達手段、薬物送達のための角膜埋め込み物、隆鼻または鼻の再建、口唇の増強または再建、顔の増強または再建、耳垂の増強または再建、脊髄移植（例えば、膨隆型椎間板ヘルニア（bulging disk）を支持するための脊髄移植）、根管充填材（治療剤が加えられる）、声門機能不全、レーザーフォトリフラクティブ療法（例えば、クッションとして用いられるヒアルロン酸糸／織物）、臓器の再成長のための足場材料、脊髄治療（ＢＤＮＦおよびＮＧＦ）、パーキンソン病（定位送達）におけるもの、歯髄移植におけるもの、交換歯髄根管治療（replacement pulp root canal treatment）、整形された根管系、陰圧閉鎖療法、癒着バリア（例えば腹部、骨盤、心臓、脊髄および腱の癒着）、創傷用ドレッシング材、無細胞皮膚マトリックス、非水性（non-hydraulic）薬物送達（例えば痛み（整形外科）、眼科など）、管腔内薬物送達（例えば前立腺肥大、クローン病、血管狭窄など）および徐放性局所薬物送達における治療分子または診断分子の正確な送達において使用することができる。
【０１３４】
皺を治療する方法
組織修復は、皺を治療または充填するのにインビボで使用される場合の糸の「充填剤」効果を、ここに記載されるヒアルロン酸ベースの糸の半減期よりも遥かに長引かせ得る。このことは実施例１１に記載されている。
【０１３５】
いくつかの実施形態では、（１）ここに記載される糸を患者の皺に隣接するまたは皺の下の真皮または皮下スペースに挿入すること；および（２）糸を皺に隣接してまたは皺の下に適用することで皺を治療することにより、皺治療を必要とする患者の皺を治療する方法が提供される。これらのステップは、各皺に少なくとも１回、最大６回実行して治療できる。いくつかの実施形態では、糸は、図２、図３Ａおよび３Ｂに示すように、針の近位端に取り付けられる。糸は針によって挿入され、該針はその後除去される。所望により必要に応じて、糸は水または食塩水を用いて、または通常周辺組織の中をを灌流する流体で水和される。さらに、皺の残りの部分は、液体として導入でき、インビボで固形化する、相間移動プルロニック（商標）などの生体適合性材料で満たされ得る。代わりに、従来のヒアルロン酸ゲルを導入して皺に充填できる。いずれの場合も、形成された網目（web）は皺の部位で生体適合性充填剤を維持する作用がある。
【０１３６】
いくつかの実施形態では、対象の皺を治療する方法が提供される。いくつかの実施形態では、担当医は、限定ではなく局所リドカイン、氷またはリドカイン注射のブロックを含む様々な麻酔を用いて当業界で既知の手順により治療部位を麻痺させるかもしれない。例えば、皺は図４Ａに例示されるように眼窩周囲領域にあるかもしれない。糸は、例えば図２、３Ａおよび３Ｂに示されるように針に取り付けられ得る。針の遠位端は、例えば図４Ｂに例示されるように、対象の皮膚表面を通して皺に隣接するかまたは皺の中の真皮へと挿入され得る。いくつかの実施形態では、糸は真皮の代わりに皮下スペースに挿入される。次いで針は、例えば図４Ｃに示されるように、対象の皺の下の真皮または皮下スペースを横断し得る。次いで針は、例えば図４Ｄに示されるように、対象の皺の反対側の周縁部の皮膚から抜け出得る。次いで針は、例えば図４Ｅに示されるように、対象から出てしまうまで遠位に引かれ、その結果として先に針が皺の下で占めていた箇所に糸が引き込まれる。最後に、余分な糸が対象の皮膚表面で針から切り取られ、こうして、例えば図４Ｆに示されるように、糸が埋め込まれる。
【０１３７】
上述の方法は、図５Ａ、５Ｂおよび５Ｃに示すように成功裏に皺を治療し得る。典型的な皺が図５Ａに示されている。図５Ｂは、まだ水和していない、皺の下に埋め込まれた糸を示す。皺の下に埋め込まれた糸が完全に水和すると同時に、皺の表面外観は図５Ｃに示されるように平坦化する。
【０１３８】
いくつかの実施形態では、糸の一端は、皮膚を貫通するのに使用されるように十分硬くされて、糸が操作される。このことは、糖衣などの硬化材料で糸をコーティングして達成され得る。別の実施形態では、糸全体を例えば糖衣などでコーティングして、糸の柱強度を増加させる。
【０１３９】
顔の輪郭形成
ここに記載される糸は、顔の輪郭形成に有用である。顔の輪郭形成とは、単なる例として口唇、鼻唇溝および眼頬溝を含む、患者が増強させたいと所望する顔、首または胸の任意の部位に糸を適用できることを意味する。
【０１４０】
口唇増大は、一般的に所望される美容手順である。典型的には、美容目的は、肉付きのよいふっくらした口唇である。口唇増大に利用可能な治療の選択肢には、Ｒｅｓｔｙｌａｎｅ（登録商標）やＪｕｖｅｄｅｒｍ（登録商標）などの一時充填剤、ＡｒｔｅＦｉｌｌ（登録商標）、Ｒａｄｉｅｓｓｅ（登録商標）およびＧｏｒｅｔｅｘ（登録商標）インプラントなどの永久充填剤、ならびに外科的手順が含まれる。増大させる部位には、口唇展退と輪郭形成に赤唇縁（またはホワイトロール）、および肉付きをよくするのに乾湿粘膜移行部が含まれ得る。他の手法は、口輪筋のより散在的な浸潤を含む。
【０１４１】
一時軟組織増強材による口唇輪郭形成と増大は、最小限の侵襲性と手順の一過性により、人気のある低リスクの選択肢である。口唇手順で現在使用されている軟組織増強材の主たる欠点は、（ａ）痛みを伴うこと、（ｂ）所望の箇所にゲルを一貫して均等に注入することが困難である、（ｃ）ゲルがインプラントの寿命にわたり移動し得、美容的結果を変え得ることである。
【０１４２】
本開示は上述の欠点に対処する。上述の既存の一時軟組織増強材の欠点に対処するだけでなく、口唇の外観を高めるＨＡ糸ベースの方法は非常に速いことが見出された。典型的な患者は、たったの３分で口唇に３本の糸を有し得る。現行の軟組織増強材による口唇手順は１５分から２０分かかり得る。
【０１４３】
顔の輪郭形成に関する実施形態では、担当医は、限定ではなく局所リドカイン、氷またはリドカイン注射のブロックを含む様々な麻酔を用いて当業界で既知の手順により治療部位を麻痺させるかもしれない。ＨＡ（ヒアルロン酸）でできた糸は、糸の近位端に取り付けられて口唇内へと引き込まれ得る。針は精密な案内として働き得、糸を所望の箇所に引き込む前に埋め込み箇所を予測し修正するのにも使用され得る。この精密な送達機構は、輪郭形成には所望により浅部で赤唇縁（またはホワイトロール）に沿って、および肉付きをよくするのに乾湿粘膜移行部の所望により口唇深部に糸を送達するのに使用され得る。
【０１４４】
糸を顔の輪郭形成に使用する場合、所望の効果と糸の寸法によりあらゆる本数の糸を使用してよいことが企図される。例えば、口唇増大と輪郭形成で実行された手順の説明を下の実施例１１で述べる。
【０１４５】
顔の輪郭形成を行う場合、より自然な外観を得るために、患者の様々な組織面に糸を埋め込むことができることが驚くべきことにも、そして意外なことにも見出された。例えば、糸は、所望の箇所にハンモックを形成するような様式で埋め込んでよい。ここに記載されるような独自の糸の特性があれば、担当医は、糸を表皮、真皮および／または皮下層に留置または埋め込むことができる。
【０１４６】
この手法は、糸が配置される精密さと、真皮とその下の構造に対する糸の寸法により、可能になる。糸は、どこに埋め込まれるかによって、皺、輪郭、ひだおよび溝などの顔の特徴に異なる効果を与え得る。
【０１４７】
例えば、最近の臨床経験では、糸（この場合は直径約００８インチであった）を例えば額の皺の軸線に沿って皮下スペース深くに配置すると、患者が額を収縮させて動かしたときに（これは典型的には皺の外観を悪化させるのだが）形成される皺の外観を和らげる働きがあり得ることが示されている。これらのタイプの動的な皺は、現在ではボトックス（登録商標）によってのみ良好に治療されているが、患者はあらゆる顔の表情を作れなくなるという望ましくない効果がある。さらに、最近の臨床経験では、静的な皺、つまり静止中に見られる皺が、浅部、例えば真皮内に糸（直径０．００４から０．００８インチ）を配置することにより効果的に治療され得ることが示されている。
【０１４８】
糸を埋め込む組織面を重層化する手法は、鼻唇溝（最高４×０．００８インチの糸）、眉間の皺、マリオネットラインおよび口唇の外観を改良するのにも成功裏に使用される。
【０１４９】
これは、ＨＡ糸とそれらの移植法により可能になる別の手法である。眼頬溝などの窪みや溝の外観を平滑にするために、またはその他頬骨、顎などの顔の部位の輪郭を形成するために、例えば、糸を綾目模様（図７Ａ参照）および／または網目模様（図７Ｂ参照）に埋め込んで１本の糸の幅よりも広い面積をもたらすことができる。図７Ａと７Ｂに見られるように、２人の患者の眼頬溝が、一方は糸が平行配置され（図７Ａ）、他方は交差（クロス・ハッチ）されて（図７Ｂ）、効果的に平滑化されている。クロス・ハッチングは、最初の方向に対し、図７Ｂの場合のように斜めに、または直交して行うことができ得る。さらに、綾目は異なる組織面においてもあり得る。
【０１５０】
この手法の別の実施形態では、ハッチングは、治療されている部位の方向に対し斜めになされ得る。例えば、図７Ａでは、糸は眼頬溝の軸線に合わせて配置されている。代わりに、糸は眼頬溝の軸線に対し斜めに配置されてその部位の組織を別の方法で支持でき得る。
【０１５１】
様々な面への糸の埋め込みが、上述のように皺治療においてもなされ得ることが企図される。
【０１５２】
創傷治療
いくつかの実施形態では、ここに記載される糸、紐、コード、織網または三次元構造物は、陰圧創傷ドレッシング材を含む創傷ドレッシング材に使用される。
【０１５３】
いくつかの実施形態では、創傷ドレッシング材は少なくとも７２時間創傷に接触したままである。他の実施形態では、陰圧創傷ドレッシング材は少なくとも１週間創傷に接触したままである。さらに他の実施形態では、創傷ドレッシング材は少なくとも２週間創傷に接触したままである。さらに他の実施形態では、創傷ドレッシング材は少なくとも３週間創傷に接触したままである。さらに他の実施形態では、創傷ドレッシング材は少なくとも４週間創傷に接触したままである。上述の実施形態では、ここに記載される糸、紐、コード、織網または三次元構造物は完全に吸収性なので、肉芽組織はこれらを保持していないことを理解されたい。これらの実施形態の一部では、創傷ドレッシング材の厚みは約１ｃｍから約５ｃｍである。したがって、これらの実施形態の一部では、創傷床の閉鎖はドレッシング材を交換せずに得られ得る。
【０１５４】
いくつかの実施形態では、ここに記載される織網は、陰圧創傷ドレッシング材を含む創傷ドレッシング材に使用される。他の実施形態では、ドレッシング材は２から約１０層の織網を含む。
【０１５５】
さらに他の実施形態では、織網は同じ糸を含む。さらに他の実施形態では、織網は異なる糸を含む。
【０１５６】
いくつかの実施形態では、乾燥時の織網の厚みは約１ｍｍから約２ｍｍである。他の実施形態では、乾燥時の織網の厚みは約２ｍｍから約４ｍｍである。
【０１５７】
いくつかの実施形態では、織網の孔寸法は、幅約１ｍｍから約１０ｍｍである。他の実施形態では、織網の孔寸法は、幅約０．３ｍｍから約０．６ｍｍである。さらに他の実施形態では、織網の孔は整列している。さらに他の実施形態では、織網の孔は互い違いである。さらに他の実施形態では、織網は所望の寸法の孔を形成するためにコリメートされる。
【０１５８】
いくつかの実施形態では、織網は、約７５ｍｍＨｇの最小減圧レベルで機械的に安定である。他の実施形態では、織網は、最高約１５０ｍｍＨｇの減圧で機械的に安定である。
【０１５９】
いくつかの実施形態では、織網はコラーゲンを含む。他の実施形態では、ドレッシング材はポリウレタン発泡体に接着される。さらに他の実施形態では、ポリウレタン発泡体は開放セルである。他の実施形態では、ドレッシング材は薄膜に接着される。さらに他の実施形態では、薄膜はシリコンまたはポリウレタンである。さらに他の実施形態では、ドレッシング材は薄膜に水溶性接着剤で接着される。
【０１６０】
いくつかの実施形態では、ドレッシング材に使用される糸は、治療剤または診断剤を含む。
【０１６１】
いくつかの実施形態では、陰圧創傷ドレッシング材（Johnson et al.,米国特許第７，０７０，５８４号、Kemp et al.,米国特許第５，２５６，４１８号、Chatelier et al.,米国特許第５，４４９３８３号、Bennet et al.,米国特許第５，５７８，６６２号、Yasukawa et al.,米国特許第５，６２９，１８６号、５，７８０，２８１号および７，６１１，５００号）が創傷の減圧に誘導される治癒、特に開放表面創傷への使用に提供される（Zamierski米国特許第４，９６９，８８０号、５，１００，３９６号、５，２６１，８９３号、５，５２７，２９３号および６，０７１，２６７号、およびArgenta et al.,米国特許第５，６３６，６４３号および５，６４５，０８１号）。ドレッシング材は、創傷箇所に沿うパッド、パッドに剥離可能に接着されている気密シール、パッドと流体連通する陰圧源およびパッドの創傷接触面に接着されるここに記載の糸、紐、コード、織網または三次元構造物を含む。パッド、シールおよび減圧源は先行技術に記載されるように実施される。
【０１６２】
他の実施形態では、ここに記載される糸、紐、コード、織網または三次元構造物は、約７５ｍｍＨｇの最小減圧レベルで機械的に安定である。さらに他の実施形態では、ここに記載される糸、紐、コード、織網または三次元構造物は、最高約１５０ｍｍＨｇの減圧で機械的に安定である。さらに他の実施形態では、ドレッシング材は少なくとも１層の織網を含む。さらに他の実施形態では、ドレッシング材は２から約１０層の織網を含む。
【０１６３】
いくつかの実施形態では、チューブがパッドを陰圧源に接続する。さらに他の実施形態では、取り外し可能なキャニスタがパッドと陰圧源の間に挿入され、パッドと陰圧源の両方と流体連通している。
【０１６４】
いくつかの実施形態では、ここに記載される糸、紐、コード、織網または三次元構造物は、水和されていない。したがって、これらの実施形態では、ドレッシング材は創傷と接触して配置されたとき創傷の浸出液を吸収できる。他の実施形態では、ここに記載される糸、紐、コード、織網または三次元構造物は、水和されている。したがって、これらの実施形態では、ドレッシング材は創傷と接触して配置されたとき創傷を湿潤させておくことができる。
【０１６５】
いくつかの実施形態では、流体に取り付けられる入力ポートがパッドと接続される。したがって、これらの実施形態では、流体が創傷に投与され得る。いくつかの実施形態では、流体は食塩水である。他の実施形態では、流体は診断剤または治療剤を含む。
【０１６６】
いくつかの実施形態では、ここに記載される糸、紐、コード、織網または三次元構造物は、癒着バリアとして使用される。いくつかの実施形態では、ここに記載される織網は、癒着バリアとして使用される。いくつかの実施形態では、癒着バリアは液体、ゲル、噴霧剤、他の膜または固体、医薬および／または細胞療法などの他の種類の癒着バリアと関連して実施され得る。
【０１６７】
脱毛治療
いくつかの実施形態では、対象の脱毛を治療する方法が提供される。例えば典型的な男性パターンの禿頭を有する男性などの対象は、例えば図２、３Ａおよび３Ｂに示されるように、所望により針に取り付けれらた糸を用いて治療され得る。針の遠位端が毛の生え際のうちの１つに挿入され得る。針は次いで対象の毛の生え際の下を横断して対象の皮膚を抜け出得る。次いで針は、対象から出てしまうまで遠位に引かれ、その結果として先に針が占めていた箇所に糸が引き込まれる。最後に、余分な糸が対象の皮膚表面で針から切り取られ、こうして糸が埋め込まれる。いくつかの実施形態では、糸は発毛を促進する１または複数の化合物をさらに含む。
【０１６８】
さらなる医学的および外科的治療
いくつかの実施形態では、ここに記載される糸、紐、コード、織網または三次元構造物は、上述のような様々な美容用途において軟組織増強材として使用される。他の実施形態では、ここに記載される糸、紐、コード、織網または三次元構造物は、様々な医学的および／または外科的用途において縫合糸として使用される。さらに他の実施形態では、ここに記載される糸、紐、コード、織網または三次元構造物は、眼科手術、薬物送達および関節内注入において使用される。他の実施形態では、ここに記載される糸、紐、コード、織網または三次元構造物は、例えば腹部、骨盤、心臓、脊髄および／または腱の癒着を治療するための癒着バリアとして使用される。他の実施形態では、ここに記載される糸、紐、コード、織網または三次元構造物は、無細胞皮膚マトリックスに組み込まれる。ここに記載される糸、紐、コード、織網または三次元構造物と組み合わせた無細胞皮膚マトリックスは、改良された血管再生および／または生物学的統合を提供することが企図される。ここに記載される糸、紐、コード、織網または三次元構造物は、他の再生バイオ材料、生物学的剤および／または薬剤をさらに含み得る。他の実施形態では、ここに記載される糸、紐、コード、織網または三次元構造物は、徐放性局所薬物送達デバイスとして使用される。いくつかの実施形態では、レセルピン、グアネチジン、フェノキシベンズアミンおよびフェントラミン、ヘキサメトニウム、６−ヒドロキシドーパミン、テトロドトキシン、グルタメートなどを含む。他の実施形態では、ここに記載される糸、紐、コード、織網または三次元構造物は、受動的薬物溶出ステントとして使用される。
【０１６９】
いくつかの実施形態では、腫瘍治療をの腫瘍の治療を、それを必要とする対象において行う方法が提供される。糸は、例えば図２、３Ａおよび３Ｂに示されるように針に取り付けられ得る。針の遠位端が対象の腫瘍に挿入され得る。次いで針は腫瘍を横断し、次に腫瘍から抜け出得る。次いで針は、対象の腫瘍から出てしまうまで遠位に引かれ、その結果として先に針が占めていた箇所に糸が引き込まれる。最後に、余分な糸が針から切り取られ、こうして糸が対象の腫瘍に埋め込まれる。上述の実施形態の一部では、糸は抗がん剤を含む。いくつかの実施形態では、糸は架橋されており、Ｂｃｌ−２阻害剤を含む。
【０１７０】
例示的な実施形態では、この開示の方法は、膵臓腫瘍の治療に使用され得る。膵臓は手術または腹腔鏡法などの最小侵襲法によりアクセスされ得る。針の遠位端が膵臓腫瘍に挿入され得る。次いで針は膵臓腫瘍を横断し、次に腫瘍から抜け出得る。次いで針は、膵臓腫瘍から出てしまうまで遠位に引かれ、その結果として先に針が占めていた箇所に糸が引き込まれる。最後に、余分な糸が針から切り取られ、こうして糸が対象の膵臓腫瘍に埋め込まれる。この処理は、ある数の糸が埋め込まれている膵臓腫瘍が得られるまで何回繰り返してもよい。いくつかの実施形態では、糸は抗がん剤を含む。
【０１７１】
いくつかの実施形態では、拡張蛇行静脈治療を拡張蛇行静脈の治療を、それを必要とする対象において行う方法が提供される。糸は、例えば図２、３Ａおよび３Ｂに示されるように針に取り付けられ得る。針の遠位端が対象の拡張蛇行静脈に挿入され得る。次いで針は拡張蛇行静脈を横断し、次に静脈から抜け出得る。次いで針は、対象の拡張蛇行静脈から出てしまうまで遠位に引かれ、その結果として先に針が占めていた箇所に糸が引き込まれる。最後に、余分な糸が針から切り取られ、こうして糸が対象の拡張蛇行静脈に埋め込まれる。いくつかの実施形態では、針は可撓性である。他の実施形態では、糸は水和されるととぐろを巻くのでより容易に血管を塞ぐ。
【０１７２】
いくつかの実施形態では、乳頭再建の方法が提供され、ここで架橋糸からなる３次元の筒状の埋込片が皮下に埋め込まれる。埋込片は、例えば軟骨細胞接着剤などの治療剤を含んでよい。
【０１７３】
いくつかの実施形態では、神経または血管再成長の方法が提供される。図６に示されるように、神経または血管再生を促進し得る特定のラインに糸を配置するのに針が使用され得る。
【０１７４】
６．キット
ここに記載される糸を含む構成要素のキットも提供される。いくつかの実施形態では、キットは糸と、糸を患者に送達または埋め込む手段をさらに含む。１つの実施形態では、患者に送達する手段はシリンジまたは針である。別の実施形態では、患者に送達する手段はエアガンである。針の寸法（または直径）は糸の用途によるので、使用される糸の断面積にも基づく。針またはシリンジの外径は、糸が真皮に適用されているときの必要張力を減ずるように、使用される糸の断面積よりも大きいか同じであり得る。糸の外径は針の外径よりも大きくてよいことがさらに企図される。皮膚は非常に柔らかいので、大径の糸を使用する場合でも小径の針を用いることで穿刺寸法を小さくすることができる。さらに、糸の太さは、糸が縫合糸である場合と、より細い糸が使用され得る細かい線や皺の治療の場合とは異なろう。１本の針には２本以上の糸が取り付けられもよい。
【０１７５】
さらに、送達手段、針の寸法は、その意図される用途および糸の寸法によるであろう。顔の輪郭形成および／または皺の充填の用途では、約０．００６インチから約０．００８インチ径の糸または約０．００３インチから約０．００４インチ径の糸でも十分であろうことが企図される。しかし、いくつかの実施形態では、糸は約０．００３インチから約０．０５０インチ、または約０．００５インチから約０．０３０インチ、または約０．００５インチから約０．０２５インチである。いくつかの実施形態では、糸の寸法は直径約０．０１０インチから約０．０２０インチ、または約０．０１１インチから約０．０１６インチである。
【０１７６】
針への糸の取り付けは、機械的取付および／またはシアノアクリレートなどの接着剤の使用のいずれでもよい。１つの実施形態では、針はステンレス鋼である。１つの実施形態では、針の近位端の糸を織ったまたは輪にした貫通穴、あるいは、針の近位端の周りに巻かれた糸、あるいは、針の小穴に通されて結ばれるか接着剤で接着されて輪を形成している糸、あるいは、針の近位端の穴内に（機械的または接着剤での接着により）固定されている糸。別の実施形態では、糸は、ゲルから形成されるとき乾燥処理中に針への物理的な取付を形成するようにされ得る。例えば、近位端に孔を有する針が使用される場合、押出し処理中に孔にゲルを充填でき、こうして糸は乾燥後に固定される。針は、ユーザーが皮内で皺の下の針を追跡できるように剛性でも可撓性でもあり得る。さらに、針は、皮内の所望の深さに針を案内するためのランプを備えていてもよく、針の挿入後、針が皮膚表面を通り抜けるときガイドを外してよい。いくつかの実施形態では、糸が針に取り付けられる。
【０１７７】
キットは針と針に取り付けられた糸を含み、無菌包装され、使い捨てとすることがさらに企図される。あるいは、キットは、各々糸が取り付けられた複数の針を含み得る。追加の実施形態では、キットは異なる寸法の針を含み、必要な穿刺数を最小限にしながら医師の治療選択肢を可能にする。さらに別の実施形態では、キットは異なる長さと曲線形状の糸と針を含み、直線状の針ではアクセスや治療が難しい部位、例えば鼻の近く、眼の周り、および上唇の中央部などにおける埋込を簡単にする。
【実施例】
【０１７８】
本開示は以下の実施例を参照してさらに定義される。当業者には、糸と方法の両方の多くの変形が、本開示の範囲を逸脱することなく実施され得ることは明白であろう。ヒアルロン酸と架橋剤は業者から入手可能である。
【０１７９】
実施例１：架橋糸の合成
架橋ヒアルロン酸糸は、以下の手順により作製できる。
【０１８０】
架橋結合：架橋ヒアルロン酸ゲルの調製
ヒアルロン酸（ＨＡ）の粉末を、適切な容器内で、ＮａＯＨの所望の全体積の約７５％中約５０℃で約３０分水和させる。次に水和ＨＡをシリンジに入れてよく混合する（例えばシリンジ・ツー・シリンジで約２０回）。およそ３０分間加熱を続ける。
【０１８１】
次に架橋剤（例えばＢＤＤＥ）をＮａＯＨの所望の全体積の残り（すなわち所望の全体積の２５％）に溶解させ、水和ヒアルロン酸溶液に添加し（滴下または一度に）、よく混合し（例えばシリンジ・ツー・シリンジで約２０回）、約３０分加熱し、再度混合し（例えばシリンジ・ツー・シリンジで約２０回）、適切な容器に移す。次に、さらに３時間から５時間かけて約５０℃で加熱を続ける。
【０１８２】
成分の濃度が異なる様々な架橋ゲルを、上述の手順を用いて調製した。
・ＨＡ分子量（ＭＤａ）：例えば０．７、１．７、２．７。
・ＨＡ水和時間：例えば０分、３０分、１時間、２時間または一晩。
・反応ｐＨ：例えば０．００００１〜０．２５ＭのＮａＯＨを用いて、９〜１３．４。
・架橋反応時間：例えば３〜４．５時間。
・ＨＡ濃度（ＨＡ：ＮａＯＨ水溶液のｗ／ｗ％）：例えば５、６、７、８、９、１０、１１、１２。
・ＢＤＤＥ濃度（ＢＤＤＥ：ＨＡのｗ／ｗ％）：例えば０．５、２、２．５、５、７．５、８、１０、２０、３０、４０、１００。
【０１８３】
すすぎ／所望による定寸
架橋ヒアルロン酸ゲルをすすぎ、水酸化ナトリウムと全ての未反応ＢＤＤＥを除去する。水も除去され得、ゲルを小片化して押し出しステップを容易にし、かつ／またはすすぎ効率を上げる。そのような場合、定寸は、ゲルを約０．５ｃｍの立方体に切り出して達成される。次に、すすぎは、１０ｍＭのリン酸ナトリウムの約４０体積ｐＨ６．０で３回、それぞれ約３０分すすぎ、１００％エタノールで６回、約３０分すすぎ、次に水で４回、約３０分すすいで、行う。
【０１８４】
次に、膨潤ゲル片をさらに約０．２５ｃｍの立方体に定寸し、シリンジに充填し、２０ゲージ（Ｇ）鈍針を通して押し出すことができる。２以上の定寸ステップが、同じかまたは異なる、典型的にはより小さいゲージ針（例えば２０Ｇ、次に２つの２５Ｇ定寸ステップ）を用いて実行され得る。
【０１８５】
乾燥
架橋ヒアルロン酸ゲルは次に約２：１で水に希釈し、パンに入れて乾燥させる。乾燥は、周囲条件下での風乾または凍結乾燥により達成される。あるいは、ゲルはエタノール沈殿により単離する。ゲルは所望の最終濃度になるまで部分乾燥させるか、完全に乾燥させる。
【０１８６】
配合
完全乾燥した架橋ヒアルロン酸ゲルを所望のＨＡ濃度（例えば２．５％、５％、７．５％、１０％、１２．５％、１５％、２０％）の水性組成物として配合する。部分乾燥した架橋ヒアルロン酸ゲルは、配合においてさらに処理することなく水性組成物として使用できる。
【０１８７】
架橋ヒアルロン酸ゲルの水性組成物は、次に、非架橋ヒアルロン酸などの結合剤をさらに配合され得る。そのような場合、非架橋ヒアルロン酸ゲルは所望の最終ＨＡ濃度（例えば２．５％、５％、７．５％、１０％、１２．５％、１５％、２０％）で水和（例えば４℃で一晩）される。結合剤を架橋ヒアルロン酸ゲルと混合する。典型的な結合剤は、非架橋ヒアルロン酸、塩（例えばＣａＣｌ２）、賦形剤、リドカイン（Lidocane）などを含む。
【０１８８】
水性組成物は、任意の水性媒体、例えば酸、塩基または塩を含み得る。リン酸緩衝食塩水などの緩衝液が使用され得る（例えばｐＨ７．４の１０ｍＭのＰＢＳ）。塩化カルシウム溶液も使用され得る（例えば１ｍＭ、２．５ｍＭまたは５ｍＭ）。水酸化ナトリウム（ＮａＯＨ）を使用してもよい（例えば０．１Ｍ、０．２Ｍ、０．３Ｍまたは０．５Ｍ）。
【０１８９】
組成物は、ヒアルロン酸と架橋ヒアルロン酸のより高いまたは低い濃度を用いて作製され得る；以下の３つの組成物は、単なる例として記載する。
【０１９０】
１つの組成物では、例えば、最終的に押し出された組成物は、１２％（ｗ／ｗ）の架橋ヒアルロン酸と、３％（ｗ／ｗ）の非架橋ヒアルロン酸を含み、ここで架橋ヒアルロン酸は、１０％のヒアルロン酸と４％のＢＤＤＥか、８％のヒアルロン酸と３．２％のＢＤＤＥの架橋反応から得られた。
【０１９１】
別の組成物では、最終的に押し出された組成物は、８％（ｗ／ｗ）の架橋ヒアルロン酸と、２％（ｗ／ｗ）の非架橋ヒアルロン酸を含み、架橋ヒアルロン酸は、１０％のヒアルロン酸と４％のＢＤＤＥか、８％のヒアルロン酸と３．２％のＢＤＤＥの架橋反応から得られた。
【０１９２】
さらに別の組成物では、最終的に押し出された組成物は、５％（ｗ／ｗ）の架橋ヒアルロン酸と、５％（ｗ／ｗ）の非架橋ヒアルロン酸を含み、架橋ヒアルロン酸は、１０％のヒアルロン酸と４％のＢＤＤＥの架橋反応から得られた。
【０１９３】
押出し
次に、最終ゲル配合物を適切な表面上に押し出し、湿潤糸が得られる。最終的な所望の糸の太さにより、様々なノズル寸法が使用される（例えば２０Ｇ、１９Ｇ、１８Ｇ、１７Ｇ、１６Ｇ）。
【０１９４】
最終ゲル配合物は、加圧押出機（例えばＥＦＤモデルＸＬ１５００エア・ディスペンサ）に送られる。押出機のノズルは１５ゲージから約２５ゲージの範囲の先端を有し得る。シリンジ圧は、最終ゲル配合物の粘度により約１０ｐｓｉから約２０００ｐｓｉであり得る。非常に高粘度のゲル配合物には圧力増幅器が使用され得る。
【０１９５】
次に、所望の太さの湿潤糸を得るために最終ゲル配合物を押出機により基体上に押し出すことで湿潤糸が形成された。例えば、同様の乾燥径を得るために、１５％ヒアルロン酸組成物には２０ゲージ針を、または１０％ヒアルロン酸組成物には１９ゲージ針を使用できる。
【０１９６】
糸の乾燥
次に、湿潤糸を周囲条件下で乾燥させ、水和率約３０％未満、または約１５％未満、または約１０％未満とし、乾燥糸を得ることができる。所望により、糸は、約２０％から約８０％の相対湿度下、約２０℃から約３７℃の温度で乾燥され得る。例えば、糸は、周囲条件で二日かけて風乾され得る。
【０１９７】
所望により、湿潤糸は、乾燥前に所望の長さおよび縮小径に引き延ばされ得る。引き延ばしは、糸を一端で吊して他端に重量をかけるか、または（押出し表面と同じか異なる）表面上で湿潤糸を水平方向に引っ張り両端を表面に接着するかのいずれかによりなされ得る。
【０１９８】
針への取付け
乾燥糸は、既知の手法を用いて針に取り付けられ得る（例えば図２、３Ａおよび３Ｂ参照）。
【０１９９】
滅菌
ここに開示される糸は、電子ビーム（ｅビーム）滅菌法を用いて滅菌され得る。実施例１のＢＤＤＥで架橋して調製された糸を、ｐＨ１０のリン酸緩衝液またはＴｒｉｓ緩衝溶液で洗った。一部の溶液は、１ｍＭのアスコルビン酸、１０ｍＭのアスコルビン酸、１００ｍＭのアスコルビン酸、１Ｍのアスコルビン酸、１０ｍＭのビタミンＥおよび５０ｍＭのＮａ３ＰＯ４をさらに含んでいた。次いで標準的な電子ビーム手法を用いて４ｋＧｙまたは２０ｋＧｙで糸を滅菌した。いくつかの実施形態では、滅菌前に糸の温度が変更され得る。いくつかの実施形態では、糸の温度は約−２０℃まで下げられる。いくつかの実施形態では、糸は滅菌後は５℃直下の温度である。
【０２００】
以上に開示したステップを用いて、糸は以下に開示する方法（プロセス）のいずれか１つを用いて調製され得る。
【０２０１】
実施例１Ａ：工程１
糸は以下のステップを用いて調製され得る：
１．架橋結合
２．すすぎ
３．定寸
４．乾燥
５．架橋ＨＡを結合剤と配合
６．脱気
７．押出
８．糸の乾燥
９．針への取付け
１０．滅菌
【０２０２】
実施例１Ｂ：工程２
糸は以下のステップを用いても調製され得る：
１．架橋結合
２．すすぎ
３．定寸
４．乾燥
５．架橋ＨＡを結合剤と配合
６．脱気とオートクレーブ処理
７．押出
８．糸の乾燥
９．針への取付け
１０．（所望により）滅菌
【０２０３】
実施例１Ｃ：工程３
糸は以下のステップを用いても調製され得る：
１．架橋結合
２．押出
３．糸の乾燥
４．すすぎ
５．糸の乾燥
６．針への取付け
７．オートクレーブ処理
【０２０４】
実施例１Ｄ：工程４
糸は以下のステップを用いても調製され得る：
１．架橋結合
２．すすぎ
３．定寸および架橋ＨＡを結合剤と配合
４．乾燥
５．脱気
６．押出
７．糸の乾燥
８．針への取付け
９．滅菌
【０２０５】
実施例１Ｅ：工程５
糸は以下のステップを用いても調製され得る：
１．架橋結合
２．すすぎ
３．定寸
４．エタノールからの沈殿および乾燥
５．架橋ＨＡを結合剤と配合
６．脱気
７．押出
８．糸の乾燥
９．針への取付け
１０．（所望により）滅菌
【０２０６】
実施例２：糸の洗浄（再水和）および再乾燥
乾燥糸を水系溶媒で洗浄して未反応架橋剤などのあらゆる汚染物質が除去され得る。洗浄は、水系溶媒に浸漬する、または並流系を用いてある傾斜で糸を溝に配置し糸の上から水系溶媒を流すなどの様々な方法により実行され得る。さらに、糸は再水和されると再乾燥前に引き伸ばされ得る。引き伸ばしは、実施例１で上述の手段により実行され得る。再水和され洗浄された糸を次いで再乾燥させて乾燥糸を得る。再乾燥は典型的には周囲条件（すなわち周囲温度および／または圧力）下で約８時間から約２４時間、または乾燥糸が約３０％未満の水和率を有するまで、実行される。糸はその構造的完全性を失うことなく数回（例えば１０回以上）洗浄され得る。複数洗浄サイクル中、糸の全体的な長さは約２５％から約１００％増加され得る。
【０２０７】
実施例３：糸試料
実施例１の方法で調製した糸の例を以下の表１に示す。
【表１】
2014533992.tif 000006
％ＨＡ固体＝架橋ＨＡと非架橋ＨＡ；ＮＸＬ＝非架橋ＨＡ
【０２０８】
実施例４：糸の物理的特徴
上述のように調製された様々な糸の糸密度、乾燥糸の真円度および直径を評価した。糸密度は、長さを測定した糸の重量を測定し、重量の長さに対する比を計算して求めた。乾燥糸の真円度（Ｗ：Ｔ）と直径（Ｄ）は、糸を軸方向で区切り、所与の断面の最短（Ｗ）と最長（Ｔ）の直径を測定して求めた。真円度またはアスペクト比は、Ｗ：Ｔ比である。糸の直径（Ｄ）は、短い（Ｗ）直径と長い（Ｔ）直径の平均である。２０Ｇ、１９Ｇ、１８Ｇの針で作製した糸の平均密度は、それぞれ１．７８ｍｇ／インチ（ｎ＝７）、２．６１ｍｇ／インチ（ｎ＝８）、２．０７ｍｇ／インチ（ｎ＝３）であった。
【０２０９】
実施例５：異なる糸の極限引っ張り強さの比較
上述のように調製された様々な糸の引っ張り強さを荷重測定器（例えばPrecision Instruments社またはChatillon社のデジタル荷重測定器）を用いて試験した。破壊は、糸が破断した重量により決定した。極限引っ張り強さは、張力／破壊荷重を糸の断面積で除算して計算した。２０Ｇと１９Ｇの針で作製した非滅菌糸の平均破壊荷重（ポンド）は、約０．４２０ｌｂ（ポンド）から約１．１７２ｌｂであった。２０Ｇ、１９Ｇおよび１８Ｇの針で作製した電子ビーム滅菌糸の平均破壊荷重（ポンド）は、約０．３３０ｌｂから約０．９９７ｌｂであった。２０Ｇと１９Ｇの針で作製した非滅菌糸の平均伸度（インチ）は、約０．０２８インチから約０．１９２インチであった。２０Ｇ、１９Ｇおよび１８Ｇの針で作製した電子ビーム滅菌糸の平均伸度（インチ）は、約０．０２１インチから約０．０７８インチであった。２０Ｇと１９Ｇの針で作製した非滅菌糸の平均引っ張り強さ（ｐｓｉ）は、約３２３６ｐｓｉから約１９９２２ｐｓｉであった。２０Ｇと１９Ｇの針で作製した電子ビーム滅菌糸の平均引っ張り強さ（ｐｓｉ）は、約１９４３ｐｓｉから約１２８５９ｐｓｉであった。
【０２１０】
実施例６：膨潤データ
Ｖ２／Ｖ０で表される質量膨潤比は、膨潤ゲル重量の完全乾燥ゲル重量に対する比率である（表２と表３）。
【０２１１】
２０Ｇ押出ノズルから押し出された、平均乾燥糸直径０．０１３２インチの糸の直径膨潤比（水和糸と乾燥糸の比率）を計算した。試験した全ての糸の直径膨潤比は１．５以上であり、平均直径膨潤比は１．５５であった。
【表２】
2014533992.tif 000007
【０２１２】
【表３】
2014533992.tif 000008
【０２１３】
実施例７：ヒアルロニダーゼによる糸の酵素分解
糸を１ｍＬの緩衝液（１００ｍＭの酢酸ナトリウム、ｐＨ４．５、１５０ｍＭ  ＮａＣｌ）中１ｍｇ／ｍＬでヒアルロニダーゼと３７℃で培養し；対照の糸はヒアルロニダーゼ非存在下に置いた。様々な時点で上清４０μＬのアリコートを取ってＣａｒｂａｚｏｌｅアッセイ（Cesaretti, M, et al., Carbohydrate Polymers 54: 59-61 (2003)）によりヒアルロン酸を分析した。垂直方向の矢印は、１ｍｇ／ｍＬのヒアルロニダーゼの新たな添加に対応している。上清は緩衝液中新たな酵素１ｍｇ／ｍＬと取り替えた。糸Ａ〜Ｆについて：Ａ＝１０／４０＠１５／２０ＣａＣｌ２；Ｂ＝１０／４０＠１５／４０；Ｃ＝１０／４０＠１５／２０；Ｄ＝１０／４０＠１０／５０；Ｅ＝８／４０＠１５／２０Ｈ２Ｏ洗浄；Ｆ＝８／４０＠１５／２０；Ｇ＝１０／４０＠１５／２０ＣａＣｌ２の対照；Ｈ＝１０／４０＠１５／４０の対照；Ｉ＝１０／４０＠１５／２０の対照；Ｊ＝８／４０＠１５／２０の対照。これらの酵素分解の詳細は、図１２と表４に示される。このことは、ヒアルロニダーゼ非存在下の対照糸はモニタリング期間にわたり分解しないが、ヒアルロニダーゼ存在下の糸は分解することを示している。
【表４】
2014533992.tif 000009
＊ｍｇ  ＨＡ／日
【０２１４】
実施例８：触診データ
一名の盲検評価者が、動物につき全試料部位（ｓａｍｐｌｅ  ｓｉｔｅ）を採点し、触診し、予め印刷されたデータシートに数値を記録する。データを集計し、試料部位について平均化した。評価者スコアは、０＝埋込片の触知の徴候なし、１＝埋込片の触知の徴候わずかにあり、２＝埋込片の触知の徴候が高い、である。埋込片触知の採点（定性的触診）は、対象に対し、プロトコルに従い、試験期間内で予め定めた間隔を置き、埋込み後の皮膚表面応答を測定して実施された。測定した応答は、埋込片の連続長であった。例えば、２か所から触診し、埋込片が破断せず連続していると感じられた場合、「２」と採点され、埋込片が長手方向に間欠的と感じられた場合は「１」と採点され、埋込片が検知されない場合、スコアは「０」と採点される。日数対平均触診スコアのプロットを図１３に示す。
【０２１５】
実施例９：組織学的研究
糸埋込片を含む組織試料を酸−ホルマリンエタノール固定剤で固定してからメチルメタクリレート中に包理した。ヘマトキシリンとエオシン（Ｈ＆Ｅ）ならびにニュートラルレッドとアルシアンブルーを用いて組織片を染色し、細胞応答と埋込片の存在をそれぞれ視認化した。８／４０＠１５／２０配合物の１か月、２か月、３か月、６か月、９か月の組織画像を図９Ａ、９Ｂ、９Ｃ、９Ｄ、９Ｅに示す。試料の外観は類似しており、糸がインビボで存在していることが示された。
【０２１６】
実施例１０：ウサギにおけるヒアルロン酸糸の研究
糸配合物の存続性および生体反応を含むインビボの性能を長期的なウサギでの試験において評価した。ここに記載される糸配合物をニュージーランドホワイトラビットの背側皮膚に埋め込み、１週間、１か月、２か月、３か月、６か月、９か月の各時点で評価した。存命相中、埋込部位の埋込片の存在を触診および触知採点システムにより評価した（実施例８参照）。予定した間隔で動物を安楽死させ、埋込部位を採取して全体的および組織学的評価を行った。埋込部位のサブセットをメスで軸方向に直角に切断し、顕微鏡下で皮膚組織の埋込片物質の目視的存在を評価した。埋込部位に加圧して、埋込片が組織内に良好に取り込まれているか、または埋込部位から押し出され得るかを評価した。埋込部位の残りのサブセットを固定し、組織学的評価用に処理した（実施例９参照）。糸がまだ存在していることを示す、８／４０＠１５／２０配合物の１か月と２か月の組織画像を図１０と１１にそれぞれ示す。
【０２１７】
実施例１１：ヒアルロン酸糸での皺治療
皮下針（２２から２５Ｇａ）に、０．００４インチから０．００８インチの太さの１重または２重のヒアルロン酸糸（ＢＤＤＥで架橋済）を固定する。試料はＮｕＴｅｋ  Ｃｏｒｐ．により２９ｋＧｙで電子ビーム滅菌する。針は取り付けられた糸を引くかまたは糸を皮内に引き込む。治療される皺は、鼻唇溝、口周囲、眼周囲、前頭筋（額）および眉間の皺である。次に、針が皮膚を通して糸を引くと、先に針が挿入されたところに糸が配置される。所望の充填効果を得るために２本以上の糸を皺治療に使用できる（２本から４本以上の糸）。皺は糸が水和すると肉眼的に減少する。
【０２１８】
実施例１２：口唇増大
患者は、輪郭形成および／または肉付き増のどちらでも口唇増大のためにＨＡ糸を埋め込まれ得る。患者は顔に局所麻酔を受けてもよいが、以下の手順によれば特に口唇には適用されない：
・袋を開封し、ＨＡ（ヒアルロン酸）糸が入った無菌トレイを出す。
・無菌手袋またはピンセットなどの無菌器具を用いて所望のＨＡ糸をトレイから取り出す。
・針の鋭利端を意図する治療部位の一方の周縁部に挿入する。
・糸を意図する治療部位の下または付近の皮内で平行移動させる。針がいずれの時点においても、所望の箇所にない場合は、針をゆっくりと引き出して正しい箇所に再度挿入する。
・針の鋭利端を用いて意図する治療部位の反対側の周縁部から皮膚を抜け出る。針が所望の箇所にない場合は、針をゆっくりと引き出して正しい箇所に再度挿入する。
・針の所望の箇所を確認後、速やかに針を遠位に引き、糸を皮内の位置に引く。
・滅菌手術用ハサミまたはメスを用いて治療部位の両方の周縁部で皮膚から出ている余分な糸を切断する。これにより、適切に廃棄されるべき針が効果的に分離される。
【０２１９】
増大させる部位には、口唇展退と輪郭形成に赤唇縁（またはホワイトロール）、および肉付きをよくするのに乾湿粘膜移行部が含まれる。他の手法は、口輪筋のより散在的な浸潤を含む。担当医は、所望の効果により、糸を留置する箇所、糸の本数と糸の寸法を選択できる。各部位は１、２本の糸で治療され、各糸は乾燥時に２００ミクロンから約５００ミクロンの任意の直径を有することが企図される。水和後、糸は０．５ミリメートルから約５ミリメートルの直径を有することが企図される。
【０２２０】
実施例１３：架橋ヒドロゲル中のＢＤＤＥ誘導体とＨＡの比率を決定するＮＭＲ試験
ＮＭＲ試験を行って、架橋ヒドロゲル中の１，４−ブタンジオールジグリシジルエーテル誘導体（ＢＤＤＥ）の、ヒアルロン酸（ＨＡ）の二糖副単位に対する比率を決定した。ヒドロゲルを、ＢＤＤＥ３．２％と４％でそれぞれ架橋されたＨＡ濃度８％と１０％で作製した。ゲルを丁寧にすすいで残留ＢＤＤＥを除去し、ヒアルロニダーゼ消化し、乾燥させた。得られた粉末をＤ２Ｏ中に溶解させ、プロトンＮＭＲで分析した。ＢＤＤＥの、ＨＡの二糖副単位に対する比率は、１，４−ブタンジオール内部のメチレン水素の１．６ｐｐｍを、Ｎ−アセチルグルコシラミンのアセチルメチル基の２．０ｐｐｍのピークと比較して決定した。同じモル量のＢＤＤＥと二糖副単位ではこれらのピーク面積はそれぞれ４と３に積分されよう。８％ＨＡヒドロゲルの結果から、それぞれ０．７５と３に積分されるピーク面積が得られ、これは１モルの二糖副単位当たり約０．１９モルのＢＤＤＥに対応する。１０％ＨＡヒドロゲルの結果から、それぞれ０．７２と３に積分されるピーク面積が得られ、これは二糖副単位の１モル当たり約０．１８モルのＢＤＤＥに対応する。
【０２２１】
８／４０配合物での実験がゲルの第２バッチで繰り返され、二糖副単位の１モル当たり０．２１７モルのＢＤＤＥという結果を得た。したがって、８／４０中ＢＤＤＥの平均％は、２０％±２％（標準偏差）である。以下の表５はさらなる配合物を示す。
【表５】
2014533992.tif 000010
＊ｍｏｌ％
【０２２２】
実施例１４：糸のインビボでの持続性に及ぼす架橋結合の効果−動物データの比較
以下の方法により生産された滅菌ヒアルロン酸糸を動物に留置し、インビボの持続性を評価した。
【０２２３】
パート１４Ａ
ＨＡ糸は、１０ｍＭの重炭酸ナトリウム緩衝液（ｐＨ１０）中配合され（ＨＡ質量に対し）１０％の１，４−ブタンジオールジグリシジルエーテル（ＢＤＤＥ）で架橋された１０％ｗ／ｗのヒアルロン酸（ＭＷ＝１．４７ＭＤａ）から調製した。試験項目１と２の糸を１００ｍＭのアスコルビン酸を含むＴｒｉｓ緩衝液（５０ｍＮのＴｒｉｓ、１５０ｍＭのＮａＣｌ）中ですすぎ、試験項目３と４の糸を１００ｍＭのビタミンＥを含むＴｒｉｓ緩衝液（５０ｍＮのＴｒｉｓ、１５０ｍＭのＮａＣｌ）中ですすぎ、試験項目５と６の糸を最終乾燥（風乾）前に水中ですすいだ。試験項目７と８の糸は、１０ｍＭの重炭酸ナトリウム緩衝液（ｐＨ１０）ではなく１０ｍＭのＴｒｉｓ緩衝液（ｐＨ７）中で調製し、最終乾燥前に水中ですすいだ。乾燥させた糸は筒状の形状であり、直径０．００６〜０．００８インチ、長さ１．０〜１．５インチであった。皮下ステンレス鋼２７ゲージ薄壁Ｋｅｉｔｈ針を全試験項目に使用した。針の長さは２と１／２インチであり、シングルベベル先端を有した。架橋ＨＡ糸を機械的圧着により針に取り付けた。試験項目は電子ビーム照射により最終滅菌した。試験項目１と３は４ｋＧｙの照射線量を受けた。試験項目２と４は２０ｋＧｙの照射線量を受けた。試験項目６と８は２０ｋＧｙ凍結の照射線量を受けた。試験項目５と７は無菌様の環境で処理され、最終滅菌はされなかった。
【０２２４】
インビボ持続性試験（１０匹のスプラーグドーリーラットを使用）の結果、試験項目２の糸は全て１週間で検出不能であったことが示された。試験項目１、３、４および６の埋込糸はほとんど１週間でなくなり、１週間時点で、ほんの小数の細胞内粒子が小さい細胞浸潤物内に見出された。１週間で、試験項目１の治療部位よりも多くの残留物が試験項目３と４の治療部位において見られ、このことは、後者の糸の再吸収速度のほうが遅いことを示している。３週間では、試験項目１、２、３および４のどの埋込物も見られなかった。さらに、試験項目５、６、７および８の糸全てが３０日目には検出されなかった。
【０２２５】
パート１４Ｂ
ＨＡを１０ｍＭのＴＲＩＳ緩衝液（ｐＨ７）中に溶解させて０．７５％ｗ／ｗのヒアルロン酸（１．７ＭＤａ）溶液を調製した。ブタンジオールジグリシジルエーテル（ＢＤＤＥ）をＨＡ溶液に添加し、溶液を一晩撹拌した。ＢＤＤＥのＨＡに対する比率は２：１であった。次に、実質的に架橋されたＨＡ溶液を大量の脱イオン化水に対し透析膜を用いて分子量カットオフ値約１２から約１４ＫＤａで透析した。次に、透析した溶液を凍結乾燥し、乾燥した実質的に架橋されたヒアルロン酸を得た。乾燥架橋ヒアルロン酸（２．０ｇ）を２５ＫＧｙの電子ビーム（放射温度１〜３℃）に曝露し、１０ｍＭのＴＲＩＳ緩衝液（ｐＨ７．００）中１６％の固形分（ｗ／ｗ）とし、押し出し、周囲温度で約４８時間乾燥させた。
【０２２６】
試験項目９を架橋結合後２５ｋＧｙ、直径０．０２０インチで照射し、無菌様環境で処理し、最終滅菌しなかった。試験項目１０を架橋結合後２５ｋＧｙ、直径０．０１０インチで照射し、無菌様環境で処理し、最終滅菌しなかった。試験項目１１は直径０．０２０インチであり、無菌様環境で処理し、最終滅菌しなかった。試験項目１２を架橋結合後２５ｋＧｙ、直径０．０２０インチで照射し、無菌様環境で処理し、最終滅菌しなかった。試験項目１３を架橋結合後２５ｋＧｙ、直径０．０１０インチで照射し、無菌様環境で処理し、最終滅菌しなかった。試験項目１４は直径０．０２０インチであり、無菌様環境で処理し、最終滅菌しなかった。
【０２２７】
試験項目９〜１４の糸をウサギに埋め込んだ。全部で２０の処置部位を含む皮膚片を各動物から採取した。選択された標本（試験項目９〜１４の処置部位の各糸から採取した４／群／時点）を処理し、分析した。試験項目９、１０および１３の糸の完全再吸収が７日のうちに生じた。試験項目１２の糸の完全再吸収は７日から３０日で生じた。試験項目１４の糸のほぼ完全または完全な再吸収が生じており、試験項目１１の糸の部分的再吸収が３０日のうちに生じていた。
【０２２８】
パート１４Ｃ
６本の架橋糸を実施例１にしたがって調製した。試験項目１５〜２０の糸を以下のようにして調製した。直径０．００８インチから０．０１０インチの架橋糸を、全組成物に対し１０重量％のヒアルロン酸と４重量％のＢＤＤＥを有し、残部が０．１Ｎの水酸化ナトリウムからなるゲルを形成して作製した。架橋ゲル中のＢＤＤＥのＨＡに対する比率は、二糖副単位の１モル当たり０．１８モルのＢＤＤＥであった。すすぎ、定寸、凍結乾燥および非架橋結合剤との結合後、ゲルを２０Ｇノズルを用いて糸の形に押し出した。次に湿潤糸を４８時間乾燥させて乾燥糸を準備する。
【表６】
2014533992.tif 000011
ＰＢ＝１０ｍＭリン酸ナトリウム緩衝液、ｐＨ６
【０２２９】
試験項目の分解について顕微鏡観察と組織学的分析により連続的に評価した。全試験項目は、顕微鏡観察により９０日の間識別できたが、例外として、試験項目２０は１３５日と１８０時点で識別不能であった。組織学的には、試験項目は初期の時点では全て定性的に識別可能であった。定性的には、試験項目１５、１６、１７および１８は試験項目１９と２０よりも分解の証拠を示した。試験項目２０の分解を定量的に分析すると、断面積では２７０日時点で有意な変化なく持続していた。
【０２３０】
したがって、上記のデータからわかるように、本開示の架橋度の高い糸は、架橋度の低い糸よりもインビボでより持続性を有する。
【図１】
2014533992.tif 000012
【図２】
2014533992.tif 000013
【図３Ａ】
2014533992.tif 000014
【図３Ｂ】
2014533992.tif 000015
【図４Ａ】
2014533992.tif 000016
【図４Ｂ】
2014533992.tif 000017
【図４Ｃ】
2014533992.tif 000018
【図４Ｄ】
2014533992.tif 000019
【図４Ｅ】
2014533992.tif 000020
【図４Ｆ】
2014533992.tif 000021
【図５Ａ】
2014533992.tif 000022
【図５Ｂ】
2014533992.tif 000023
【図５Ｃ】
2014533992.tif 000024
【図６】
2014533992.tif 000025
【図７Ａ】
2014533992.tif 000026
【図７Ｂ】
2014533992.tif 000027
【図８Ａ】
2014533992.tif 000028
【図８Ｂ】
2014533992.tif 000029
【図９Ａ】
2014533992.tif 000030
【図９Ｂ】
2014533992.tif 000031
【図９Ｃ】
2014533992.tif 000032
【図９Ｄ】
2014533992.tif 000033
【図９Ｅ】
2014533992.tif 000034
【図１０】
2014533992.tif 000035
【図１１】
2014533992.tif 000036
【図１２】
2014533992.tif 000037
【図１３】
2014533992.tif 000038
【図１４】
2014533992.tif 000039
【国際調査報告】
2014533992.tif 000040
2014533992.tif 000041
2014533992.tif 000042